(57)【特許請求の範囲】
【請求項１】
グルカン誘導体と、このグルカン誘導体のヒドロキシル基に、ヒドロキシ酸成分がグラフト重合して形成されたグラフト鎖とで構成されているヒドロキシ酸変性グルカン誘導体で形成された光学フィルムであって、
前記グルカン誘導体が、セルロースＣ２−４アシレートであり、
前記ヒドロキシ酸成分が、少なくともラクトンで構成され、
グラフト重合したヒドロキシ酸成分の割合が、グルカン誘導体を構成するグルコース単位１モルに対して、ヒドロキシ酸換算で平均０．１〜５モルであり、かつ
延伸倍率１．５倍のフィルムにおいて、８０℃で５００時間加熱処理したとき、加熱処理前後の面内レタデーション値Ｒｅの変化が１０ｎｍ以下である光学フィルム。
【請求項２】
グルカン誘導体が、セルロースアセテートである請求項１記載の光学フィルム。
【請求項３】
グラフト重合したヒドロキシ酸成分の割合が、グルカン誘導体を構成するグルコース単位１モルに対して、ヒドロキシ酸換算で平均０．３〜１．６モルである請求項１又は２記載の光学フィルム。
【請求項４】
ヒドロキシ酸変性グルカン誘導体が、以下の（ｉ）又は（ｉｉ）を充足する請求項１〜３のいずれかに記載の光学フィルム。
（ｉ）グルカン誘導体が、アシル基の平均置換度が２．３〜２．８４のセルロースＣ２−４アシレートであり、ヒドロキシ酸成分が、少なくともＣ４−１０ラクトンで構成され、かつグラフト鎖の平均重合度がヒドロキシ酸換算で１〜１２である
（ｉｉ）グルカン誘導体が、アシル基の平均置換度が２．８６〜２．９９のセルロースＣ２−４アシレートであり、ヒドロキシ酸成分が、少なくともＣ４−１０ラクトンで構成され、グラフト鎖の平均重合度がヒドロキシ酸換算で３〜５０である
【請求項５】
ヒドロキシ酸変性グルカン誘導体において、アシル基およびグラフト鎖の総量と、ヒドロキシル基との割合が、前者／後者（モル比）＝２．９９５／０．００５〜２／１である請求項１〜４のいずれかに記載フィルム。
【請求項６】
延伸倍率１．５倍のフィルムにおいて、２３℃および相対湿度３０％で２４時間処理した後の面内レタデーション値をＲｅ（３０）とし、この処理後、さらに２３℃および相対湿度８０％で２４時間加湿処理した後の面内レタデーション値をＲｅ（８０）とするとき、ΔＲｅ＝Ｒｅ（３０）−Ｒｅ（８０）の値が、５０ｎｍ以下である請求項１〜５のいずれかに記載の光学フィルム。
【請求項７】
（ｉ）延伸倍率１．０５〜３倍の一軸延伸フィルム、又は（ｉｉ）ＭＤ方向の延伸倍率１．０５〜３倍およびＴＤ方向の延伸倍率１．０５〜３倍の二軸延伸フィルムである請求項１〜６のいずれかに記載のフィルム。
【発明の詳細な説明】
【技術分野】
【０００１】
本発明は、ラクトンなどのヒドロキシ酸成分により変性されたヒドロキシ酸変性グルカン誘導体（例えば、ラクトン変性セルロースアシレート）で形成された光学フィルムに関する。
【背景技術】
【０００２】
セルロース、デンプン（又はアミロース）、デキストランなどのグルコースを構成単位とするグルカンは、熱可塑性を有しておらず、そのままでは、プラスチック（熱可塑性プラスチック）として使用できない。そのため、このようなグルカン（特にセルロース）は、熱可塑化のため、アシル化（アセチル化など）されることにより、熱可塑性プラスチックとして利用されている。
【０００３】
前記グルカンのうち、特に、セルロースは、アシル化され、セルロースアシレート（特に、セルロースアセテート）として種々の用途に用いられている。特に、セルロースエステルは光学的特性に優れるため、写真感光材料の支持体、液晶表示装置の偏光板保護フィルム、位相差フィルムやカラーフィルタなどの光学用途に利用されている。例えば、平均置換度２．４〜２．５程度のセルロースジアセテートは、熱可塑性の観点から、可塑剤を含む形態で熱成形に用いられている。しかし、このようなセルロースジアセテートは、ヒドロキシル基を有しているため、吸湿性が高く、寸法安定性を低下させるなどの問題がある。また、セルローストリアセテート（平均置換度２．８〜２．９程度）は、光学的特性などにおいて優れているものの、熱成形性が悪いため、塩化メチレンなどの限定された溶媒を用いた成形法で、フィルム、繊維などに加工されているのが実状である。すなわち、セルローストリアセテートは、ガラス転移温度Ｔｇが１２０℃程度に認められるものの、融点Ｔｍが明確でなく、加熱すると溶融よりも熱分解が先行する。そのため、セルローストリアセテートフィルムは、前記のように熱成形に不向きであり、溶融成膜法により得ることができない［Cellulose Commun Vol.5, No.2 (1998)（非特許文献１）］。また、セルローストリアセテートフィルムを溶液流延法により得る場合、前記のように、溶解可能な溶剤が少なく、ドープキャスト製膜に適した比較的低沸な溶媒で溶解するものは、塩化メチレンであるが、塩化メチレンは環境的側面、健康影響面を考慮すると不利である。一方、セルロースジアセテートを出発原料としたグラフト体は塩化メチレンだけでなく、アセトン、メチルエチルケトン、ＴＨＦといった幅広い溶剤に溶解性を示す。さらに、セルローストリアセテートフィルムは、吸湿により光学的特性（位相差など）が変化しやすい。
【０００４】
一方、セルロースアセテートプロピオネート、セルロースアセテートブチレートなどのセルロース混合脂肪酸エステルは、セルローストリアセテートに比べて、熱溶融性及び熱成形性（延伸性）を改善できる。しかし、セルロース混合脂肪酸エステルは、光学的特性（例えば、レタデーション値など）が成形温度（例えば、延伸加工温度など）に対して敏感に変化しやすく、所望の光学的特性を安定して付与することが困難である。また、セルロース混合脂肪酸エステルのフィルムは、吸湿により光学的特性（位相差など）が変化しやすい。
【０００５】
セルロースアシレートを変性することにより、溶解性、熱溶融性や溶融成形性を改良する技術も報告されている。例えば、特開昭６０−１８８４０１号公報（特許文献１）には、遊離水酸基を有する脂肪酸セルロースエステル（セルロースアセテートなど）に対してその無水グルコース単位あたり０．５〜４．０モルの環状エステル（ε−カプロラクトンなど）を付加させて得られる脂肪酸セルロースエステル系熱可塑性成形材料が開示されている。この文献には、内部可塑化により、多量の可塑剤を添加することなく、射出成形、押出成形などにより成形加工でき、シート、フィルムなどの成形品に使用できることも記載されている。なお、この文献では、実施例において、アセチル置換度が最高で２．２５のε−カプロラクトン付加セルロースアセテートを得たことが記載されている。このようなアセチル置換度が低いセルロースアセテートは、耐湿性に乏しく、光学的特性の点でもアセチル置換度が高いものに比べて劣っているため、前記のように、通常、光学フィルムなどの光学用途にはセルローストリアセテートなどの比較的アセチル置換度が高いセルロースアセテートが用いられている。また、この文献の方法では、環状エステルの付加反応において、アシル基の加水分解が生じるためか、生成物として環状エステル付加脂肪酸セルロースエステルのアシル置換度が、原料となる脂肪酸セルロースエステルのアシル置換度に比べて低下し、所望のアシル置換度の環状エステル付加物を得ることが困難であり、さらにはアシル置換度の低下により前記のように光学的特性を低下させる虞がある。
【０００６】
また、特開平６−２８７２７９号公報（特許文献２）には、ラクタイド（Ａ）とセルロースエステルまたはセルロースエーテル（Ｂ）とをエステル化触媒（Ｃ）の存在下に開環グラフト共重合させるラクタイド系グラフト共重合体の製造方法が開示されている。この文献には、ラクタイド系グラフト共重合体は、透明性を持ち、かつ分解性、熱可塑的性質を有し、ラミネーション、インキ用樹脂を始め、フィルム用材料、成形用樹脂として有用であることが記載されている。
【０００７】
ヒドロキシカルボン酸や環状エステル（ラクチド、ラクトンなど）により変性されたセルロースエステルは、セルロースアセテートなどに比べて熱成形性が高いため、同様に光学フィルムなどの光学用途に適用することも考えられる。例えば、特開２００１−２８１４４８号公報（特許文献３）には、乳酸と乳酸以外の（共）重合可能な多官能性化合物との共重合体を含む光学素子（請求項１）、乳酸以外の（共）重合可能な多官能性化合物が、乳酸以外のヒドロキシカルボン酸、環状エステル、多価カルボン酸、多価カルボン酸の無水物、多価アルコール、多糖類、及び、アミノカルボン酸からなる群から選択された少なくとも一種である光学素子（請求項４）、多糖類が、セルロース及び化学修飾セルロースからなる群から選択された少なくとも一種である光学素子（請求項９）が開示されている。なお、この文献には、共重合可能な多官能性化合物の一例として、セルロース等の多糖類と記載されており、前記化学修飾セルロースの詳細については何ら記載されていない。
【０００８】
また、特開２００５−３００９７８号公報（特許文献４）には、溶融流延製膜法により成形したセルロースエステル樹脂シートを幅手方向に延伸配向したセルロースエステルフィルムからなり、厚みが２０〜１００μｍ、面内リタデーション（Ｒｏ）が２０〜１００ｎｍ、厚み方向リタデーション（Ｒｔ）が９０〜２００ｎｍである位相差フィルムが開示されている。この文献には、セルロースエステルとして、セルロースアセテート、セルロースアセテートプロピオネート、セルロースアセテートブチレート、セルロースアセテートプロピオネートブチレートなどのセルロースアシレートや、脂肪族ポリエステルグラフト側鎖（グラフト重合体側鎖）を有するセルロースアセテートなどを例示している。そして、この文献には、（i）脂肪族ポリエステルグラフト側鎖を有するセルロースアセテートとして、乳酸を主たる繰り返し単位とする脂肪族ポリエステルグラフト側鎖を有するセルロースアセテートが挙げられること、（ii）乳酸を主たる繰り返し単位とする脂肪族ポリエステルグラフト側鎖を有するセルロースアセテートのアセチル置換度は、グルコース単位あたり２．５〜３．０であることが好ましいこと、（iii）脂肪族ポリエステルグラフト側鎖の分子量は１０００〜１００００であることが好ましいことが記載されている。具体的には、実施例２において、６０℃で２４時間真空乾燥済みのセルロースアセテート（アセチル置換度：２．８、数平均分子量１２００００）１００重量部と、Ｌ−ラクチド４００重量部とを反応させて、最終的にフレーク状の反応生成物を得、この反応生成物と酸化防止剤を含む混合物をペレット化し、樹脂シートを得て、さらに延伸し、厚み１００μｍの位相差フィルムを得たことが記載されている。
【０００９】
さらに、特開２００７−１６１３７号公報（特許文献５）には、特定の繰り返し単位を有するセルロースエステルを主成分とすることを特徴とする光学フィルムが開示されている。この文献には、前記繰り返し単位を有するセルロースエステルは、未置換の水酸基を有するセルロース、またはアセチル基、プロピオニル基、ブチリル基、フタリル基等のアシル基によってすでに一部の水酸基が置換されているセルロースエステルの存在下で、多塩基酸またはその無水物と多価アルコールとのエステル化反応、またはＬ−ラクチド、Ｄ−ラクチドの開環重合、Ｌ−乳酸、Ｄ−乳酸の自己縮合を行わせることによって得ることができることが記載されている。具体的には、実施例において、（ｉ）絶乾状態としたセルロースジアセテート（酢化度５５％、平均重合度１６０）１００重量部、絶乾状態としたＬ−ラクチド２００重量部、および開環重合触媒としてのオクタン酸スズ０．２重量部を混合し、窒素雰囲気下で３０分間反応させ、グラフト率４９％のセルロースジアセテートを得たこと、（ｉｉ）このセルロースジアセテートをＴダイを取り付けた２軸押出し機に供給し直接製膜し、厚み８０μｍのフィルムを得たことが記載されている。
【００１０】
しかし、これらの文献に記載の脂肪族ポリエステルグラフト鎖を有するセルロースアセテートでは、種々の特性において十分でない場合が多い。特に、グラフト鎖がポリラクチド（又はポリ乳酸）で構成されている変性セルロースアセテートは、耐湿性の点で十分でなく、湿気により、光学的特性が変化しやすい。また、グラフト鎖が固くて脆いポリ乳酸で形成されているため、靱性（耐折り曲げ性）の向上が期待できず、また、弾性（引張強度）などの機械的特性も十分でない。さらに、グラフト鎖がポリラクチドで構成されていると、熱分解が速い。さらにまた、セルロースアセテートに置換する乳酸（ポリ乳酸又はポリラクチド）の量が多すぎると、変性したセルロースアセテートのガラス転移温度が低く、耐熱性が十分でない場合が多い。そのため、このようなグラフト量が多いセルロースアセテートは、熱により光学的特性が変化しやすくなる。さらに、セルロースアセテートの優れた特性を損なう虞がある。例えば、グラフト鎖がポリラクチドで構成されている場合には、グラフト鎖部分が結晶性を示し、白化やヘーズの悪化が生じやすくなる。
【００１１】
また、ＷＯ２００６／０２２３９０号公報（特許文献６）には、アシル基と、ラクトン及びオキシカルボン酸から選択された少なくとも一種のグラフト成分で構成されたグラフト鎖とがグルカンのグルコース単位に結合したグルカン誘導体であって、前記グラフト鎖のヒドロキシル基が保護基により保護されたグルカン誘導体で構成された光学フィルムが開示されている。この文献の光学フィルムでは、グラフト鎖、さらにはグルコース単位のヒドロキシル基が保護基により保護されているため、耐湿性を向上できる。しかし、この光学フィルムでは、ヒドロキシル基が保護されているため、ガラス転移温度（耐熱性）や光学的特性（固有複屈折、レタデーション値など）をコントロールするのが困難である。
【００１２】
このように、グラフト鎖を有するセルロースアセテートで形成された実用に耐えうる光学フィルムはこれまで知られていない。
【特許文献１】特開昭６０−１８８４０１号公報（特許請求の範囲、第２頁右下欄）
【特許文献２】特開平６−２８７２７９号公報（特許請求の範囲、発明の効果の欄）
【特許文献３】特開２００１−２８１４４８号公報（特許請求の範囲、段落番号［００３３］）
【特許文献４】特開２００５−３００９７８号公報（特許請求の範囲、段落番号［００２３］［００２９］［００３０］［００７４］〜［００７６］）
【特許文献５】特開２００７−１６１３７号公報（特許請求の範囲、段落番号［００２０］［０１４０］）
【特許文献６】ＷＯ２００６／０２２３９０号公報（特許請求の範囲、実施例）
【非特許文献１】Cellulose Commun Vol.5, No.2 (1998)
【発明の開示】
【発明が解決しようとする課題】
【００１３】
従って、本発明の目的は、光学的特性の耐熱安定性に優れた光学フィルムを提供することにある。
【００１４】
本発明の他の目的は、光学的特性の湿度安定性に優れた光学フィルムを提供することにある。
【課題を解決するための手段】
【００１５】
本発明者らは、前記課題を達成するため鋭意検討した結果、グルカン誘導体（例えば、セルロースアセテートなど）にヒドロキシ酸成分（例えば、ラクトンなど）がグラフト重合した変性グルカン誘導体において、グルカン誘導体に置換するヒドロキシ酸成分の割合、グラフト鎖の重合度、グルカン誘導体の置換度（例えば、アセチル置換度）などを調整することにより、変性グルカン誘導体に高い耐熱性を付与できるためか、この変性グルカン誘導体で光学フィルムを形成すると、光学的特性の耐熱安定性に優れた光学フィルムが得られること、特に、ヒドロキシ酸成分をラクトンで構成することにより、耐湿性を向上できるためか、耐熱安定性に加えて、さらに光学的特性の湿度安定性にも優れた光学フィルムが得られることを見出し、本発明を完成した。
【００１６】
すなわち、本発明の光学フィルムは、グルカン誘導体と、このグルカン誘導体のヒドロキシル基に、ヒドロキシ酸成分がグラフト重合して形成されたグラフト鎖とで構成されているヒドロキシ酸変性グルカン誘導体で形成された光学フィルムであって、延伸倍率１．５倍のフィルム（例えば、一軸延伸フィルム）において、８０℃で５００時間加熱処理したとき、加熱処理前後の面内レタデーション値Ｒｅの変化が１０ｎｍ以下である光学フィルムである。
【００１７】
前記グルカン誘導体は、セルロースＣ２−４アシレート（特にセルロースアセテート）であってもよい。また、前記ヒドロキシ酸成分は、特に、少なくともラクトン（Ｃ４−１０ラクトンなど）で構成されていてもよい。
【００１８】
前記ヒドロキシ酸変性グルカン誘導体において、グラフト重合したヒドロキシ酸成分の割合は、グルカン誘導体を構成するグルコース単位１モルに対して、例えば、ヒドロキシ酸換算で平均０．１〜５モル（特に、０．３〜１．６モル）程度であってもよい。
【００１９】
前記ヒドロキシ酸変性グルカン誘導体は、好ましくは以下の（ｉ）又は（ｉｉ）を充足してもよい。
（ｉ）グルカン誘導体が、アシル基の平均置換度が２．３〜２．８４のセルロースＣ２−４アシレートであり、ヒドロキシ酸成分が、少なくともＣ４−１０ラクトンで構成され、かつグラフト鎖の平均重合度がヒドロキシ酸換算で１〜１２である
（ｉｉ）グルカン誘導体が、アシル基の平均置換度が２．８６〜２．９９のセルロースＣ２−４アシレートであり、ヒドロキシ酸成分が、少なくともＣ４−１０ラクトンで構成され、グラフト鎖の平均重合度がヒドロキシ酸換算で３〜５０である。
【００２０】
また、前記変性グルカン誘導体において、前記グルカン誘導体が、セルロースアシレートであって、アシル基およびグラフト鎖の総量と、ヒドロキシル基との割合が、前者／後者（モル比）＝２．９９５／０．００５〜２／１であってもよい。このようなヒドロキシル基が残存した（特にグルコース単位に残存した）変性グルカン誘導体を用いると、光学的特性をコントロールしやすい。
【００２１】
本発明の光学フィルムは、光学的特性の耐湿安定性にも優れ、例えば、延伸倍率１．５倍のフィルムにおいて、２３℃および相対湿度３０％で２４時間処理した後の面内レタデーション値をＲｅ（３０）とし、この処理後、さらに２３℃および相対湿度８０％で２４時間加湿処理した後の面内レタデーション値をＲｅ（８０）とするとき、ΔＲｅ＝Ｒｅ（３０）−Ｒｅ（８０）の値は、５０ｎｍ以下である。
【００２２】
なお、本発明のフィルムは、延伸フィルム、例えば、（ｉ）延伸倍率１．０５〜３倍の一軸延伸フィルム、又は（ｉｉ）ＭＤ方向の延伸倍率１．０５〜３倍およびＴＤ方向の延伸倍率１．０５〜３倍の二軸延伸フィルムであってもよい。このような延伸フィルムにおいて、面内レタデーション値Ｒｅは、例えば、２０〜３００ｎｍ程度であってもよい。
【００２３】
なお、本明細書において、「平均置換度」とは、グルコース単位の２，３および６位のヒドロキシル基のうち、誘導体化（エーテル化、エステル化、グラフト化など）されたヒドロキシル基（例えば、アシル基、グラフト鎖）の置換度（置換割合）の平均（又はグルコース単位の２，３および６位における誘導体化されたヒドロキシル基の平均モル数）を意味し、セルロースエステルなどにおける「平均置換度」と同意である。
【００２４】
また、本明細書において、「ヒドロキシ酸成分」とは、ヒドロキシ酸のみならず、ヒドロキシ酸の低級アルキルエステル（例えば、Ｃ１−２アルキルエステル）、ヒドロキシ酸の環状エステルも含む意味に用いる。
【発明の効果】
【００２５】
本発明の光学フィルムは、耐熱性が高いヒドロキシ酸変性グルカン誘導体で形成されているためか、変性グルカン誘導体（例えば、変性セルロースアシレートなど）で形成されているにもかかわらず、光学的特性の耐熱安定性に優れている。また、特にラクトン変性グルカン誘導体で形成すると、耐湿性においても優れているためか、光学的特性の耐湿安定性に優れた光学フィルムが得られる。そのため、本発明の光学フィルムは、耐熱性や耐湿性が要求される用途であっても好適に使用でき、実用性が高い。
【発明を実施するための最良の形態】
【００２６】
本発明の光学フィルムは、グルカン誘導体と、このグルカン誘導体のヒドロキシル基に、ヒドロキシ酸成分がグラフト重合して形成されたグラフト鎖とで構成されているヒドロキシ酸変性グルカン誘導体で形成されている。そして、このような本発明の光学フィルム（又は本発明の光学フィルムを構成するヒドロキシ酸変性グルカン誘導体）は、後述するように、光学的特性の耐熱安定性に優れるなどの種々の優れた特性を有している。
【００２７】
［変性グルカン誘導体］
本発明の光学フィルムを構成するヒドロキシ酸変性グルカン誘導体は、前記のように、グルカン誘導体（グルカン誘導体骨格）と、このグルカン誘導体のヒドロキシル基にヒドロキシ酸成分がグラフト重合して形成されたグラフト鎖とで構成されている。
【００２８】
（グルカン誘導体）
グルカン誘導体としては、ヒドロキシ酸成分がグラフト重合するためのヒドロキシル基を有している限り特に限定されないが、通常、グルカンのグルコース単位のヒドロキシル基の一部が誘導体化（エーテル化、エステル化など）されたグルカン誘導体であってもよい。すなわち、前記グルカン誘導体は、グルカンのグルコース単位（又はグルコース骨格）に含まれるヒドロキシル基（グルコース単位の２，３および６位に位置するヒドロキシル基）に、アシル基などが置換（結合）して誘導体化されたグルカン誘導体であって、前記ヒドロキシル基の一部が残存したグルカン誘導体である場合が多い。ヒドロキシル基を有するグルカン誘導体は、単独で又は２種以上組み合わせてもよい。
【００２９】
グルカンとしては、特に限定されず、例えば、β−１，４−グルカン、α−１，４−グルカン、β−１，３−グルカン、α−１，６−グルカンなどが挙げられる。代表的なグルカンとしては、例えば、セルロース、アミロース、デンプン、レンチナン、デキストランなどの多糖類が挙げられる。これらのグルカンのうち、産業的な観点から、セルロース、デンプン（又はアミロース）が好ましく、特に、セルロースが好ましい。グルカンは、単独で又は２種以上組み合わせてもよい。
【００３０】
具体的なグルカン誘導体としては、例えば、エーテル化されたグルカン、エステル化されたグルカンなどが挙げられる。以下に、代表的なグルカン誘導体として、セルロース誘導体について詳述する。
【００３１】
セルロース誘導体としては、セルロースエーテル［例えば、アルキルセルロース（例えば、Ｃ１−４アルキルセルロース）、ヒドロキシアルキルセルロース（例えば、ヒドロキシＣ２−４アルキルセルロースなど）、ヒドロキシアルキルアルキルセルロース（ヒドロキシＣ２−４アルキルＣ１−４アルキルセルロースなど）、シアノアルキルセルロース、カルボキシアルキルセルロース（カルボキシメチルセルロースなど）など］、セルロースエステル（セルロースアシレート；硝酸セルロース、リン酸セルロースなどの無機酸エステル；硝酸酢酸セルロースなどの無機酸及び有機酸の混酸セルロースエステルなど）などが挙げられる。
【００３２】
好ましいセルロース誘導体には、アシルセルロース（又はセルロースアシレート）が含まれる。セルロースアシレートは、光学的特性に優れており、光学用途の変性グルカン誘導体に好適である。セルロースアシレートにおいて、アシル基としては、用途に応じて適宜選択でき、例えば、アルキルカルボニル基［例えば、アセチル基、プロピオニル基、ブチリル基などのＣ２−１０アルキルカルボニル基（例えば、Ｃ２−８アルキルカルボニル基、好ましくはＣ２−６アルキルカルボニル基、さらに好ましくはＣ２−４アルキルカルボニル基）など］、シクロアルキルカルボニル基（例えば、シクロヘキシルカルボニル基などのＣ５−１０シクロアルキルカルボニル基など）、アリールカルボニル基（例えば、ベンゾイル基、カルボキシベンゾイル基などのＣ７−１２アリールカルボニル基など）などが挙げられる。アシル基は、単独で又は２種以上組み合わせてセルロースのグルコース単位に結合していてもよい。これらのアシル基のうち、アルキルカルボニル基が好ましい。特に、これらのアシル基のうち、少なくともアセチル基がグルコース単位に結合しているのが好ましく、例えば、アセチル基のみが結合していてもよく、アセチル基と他のアシル基（Ｃ３−４アシル基など）とが結合していてもよい。
【００３３】
代表的なセルロースアシレートとしては、セルロースアセテート（酢酸セルロース）、セルロースプロピオネート、セルロースブチレート、セルロースアセテートプロピオネート、セルロースアセテートブチレートなどのセルロースＣ２−６アシレート、好ましくはセルロースＣ２−４アシレートなどが挙げられ、特にセルロースアセテート（特に、セルロースジアセテート又はセルローストリアセテート）が好ましい。
【００３４】
グルカン誘導体（特に、セルロースアセテートなどのセルロースアシレート）において、平均置換度（例えば、アシル基などの平均置換度、詳細にはグルコース単位の２，３および６位における誘導体化されたヒドロキシル基のグルコース単位１モルあたりの平均モル数）は、０．５〜２．９９９（例えば、０．７〜２．９９）の範囲から選択でき、例えば、０．９〜２．９８（例えば、１．２〜２．９７）、好ましくは１．５〜２．９６（例えば、１．５〜２．９５）、さらに好ましくは１．７以上（例えば、１．８〜２．９５、好ましくは１．９〜２．９３）］、特に２．２５以上［例えば、２．３以上（例えば、２．３〜２．９５）、好ましくは２．３５〜２．９３（例えば、２．３８〜２．８８）、さらに好ましくは２．４以上（例えば、２．５〜２．８５）］であってもよく、通常２〜２．９５（例えば、２．０５〜２．９２）であってもよい。なお、用途などに応じて、平均置換度が２．８１以下（例えば、２〜２．８、好ましくは２．２５〜２．７５、さらに好ましくは２．３５〜２．７、特に２．４〜２．６５程度）のグルカン誘導体を好適に使用してもよい。
【００３５】
比較的高い置換度［例えば、平均置換度２．２５以上（例えば、２．３以上、好ましくは２．４以上）］を有するグルカン誘導体を用いると、耐湿性や光学的特性の点で有利である。なお、ヒドロキシ酸成分がα−ヒドロキシ酸成分［α−ヒドロキシ酸及び環状ジエステルから選択された少なくとも１種（例えば、乳酸及び／又はラクチド）］で構成されている場合、アシル基などの平均置換度は、特に、２．６以下［例えば、１．５〜２．５５、好ましくは２．５未満（例えば、１．７〜２．４９）、さらに好ましくは１．８〜２．４８、通常１．９〜２．４６（例えば、２〜２．４５）程度］であってもよい。このような平均置換度のグルカン誘導体を用いると、ヒドロキシ酸成分をα−ヒドロキシ酸成分で構成しても、グラフトによりグルカン誘導体を可塑化しやすい。
【００３６】
また、グルカン誘導体として、比較的高い平均置換度、例えば、平均置換度２．７以上（例えば、２．７２〜２．９９９）、好ましくは２．７５以上（例えば、２．７８〜２．９９５）、さらに好ましくは２．８以上（例えば、２．８３〜２．９９）、特に２．８５以上（例えば、２．８７〜２．９７）、通常２．８８〜２．９５（例えば、２．８９〜２．９３）程度のグルカン誘導体（特にセルロースアセテートなどのセルロースアシレート）を使用してもよい。このような高い平均置換度を有するグルカン誘導体（特にセルロースアセテート、すなわちセルローストリアセテート）は、レタデーション値が著しく小さいフィルム（光学的等方性を有するフィルム）を得るのに有用である。
【００３７】
グルカン誘導体（又はグルカン）の重合度は、変性グルカン誘導体を所望の目的に使用できれば特に制限はなく、現在工業的に入手可能な市販品と同程度であれば好適に使用可能である。例えば、グルカン誘導体の平均重合度（粘度平均重合度）は、７０以上（例えば、８０〜８００）の範囲から選択でき、１００〜５００、好ましくは１１０〜４００、さらに好ましくは１２０〜３５０程度であってもよい。
【００３８】
なお、グルカン誘導体（セルロースアシレートなど）は、市販の化合物（例えば、セルロースアセテートなど）を使用してもよく、慣用の方法により合成してもよい。例えば、セルロースアシレートは、通常、セルロースをアシル基に対応する有機カルボン酸（酢酸など）により活性化処理した後、硫酸触媒を用いてアシル化剤（例えば、無水酢酸などの酸無水物）によりトリアシルエステル（特に、セルローストリアセテート）を調製し、過剰量のアシル化剤（特に、無水酢酸などの酸無水物）を不活性化し、脱アシル化又はケン化（加水分解又は熟成）によりアシル化度を調整することにより製造できる。アシル化剤としては、酢酸クロライドなどの有機酸ハライドであってもよいが、通常、無水酢酸、無水プロピオン酸、無水酪酸などのＣ２−６アルカンカルボン酸無水物などが使用できる。
【００３９】
なお、一般的なセルロースアシレートの製造方法については、「木材化学（上）」（右田ら、共立出版（株）１９６８年発行、第１８０頁〜第１９０頁）を参照できる。また、他のグルカン（例えば、デンプンなど）についても、セルロースアシレートの場合と同様の方法でアシル化（および脱アシル化）できる。
【００４０】
グラフト鎖は、このグルカン誘導体のヒドロキシル基にヒドロキシ酸成分がグラフト重合（又は反応）して形成されている。すなわち、変性グルカン誘導体では、グルカンのグルコース単位のヒドロキシル基を介して、誘導体化された基（アシル基など）およびヒドロキシ酸成分のグラフト鎖が結合している。なお、後述するように、変性グルカン誘導体は、誘導体化（アシル化、グラフト化など）されることなく残存したヒドロキシル基（未置換のヒドロキシル基）を有していてもよい。
【００４１】
（ヒドロキシ酸成分）
ヒドロキシ酸成分としては、ヒドロキシ酸、環状エステルなどが挙げられる。これらのヒドロキシ酸成分は単独で又は２種以上組み合わせてもよい。本発明では、環状エステル、特にラクトンを好適に用いることができる。
【００４２】
ヒドロキシ酸（オキシカルボン酸）としては、脂肪族オキシカルボン酸、例えば、グリコール酸、乳酸（Ｌ−乳酸、Ｄ−乳酸、これらの混合物など）、ヒドロアクリル酸、α−オキシ酪酸、６−ヒドロキシヘキサン酸などのヒドロキシＣ２−１０アルカンカルボン酸（好ましくはα−ヒドロキシＣ２−６アルカンカルボン酸、さらに好ましくはα−ヒドロキシＣ２−４アルカンカルボン酸）などが例示できる。なお、ヒドロキシ酸は、低級アルキルエステル（例えば、Ｃ１−２アルキルエステル）化されていてもよい。これらのヒドロキシ酸のうち、特に、α−ヒドロキシ酸［特に、乳酸（Ｌ−乳酸、Ｄ―乳酸、又はこれらの混合物）］が好ましい。ヒドロキシ酸は単独で又は２種以上組み合わせてもよい。
【００４３】
環状エステルとしては、分子内に少なくとも１つのエステル基（−ＣＯＯ−）を有し、かつ、グルカン誘導体に対してグラフト可能な化合物であれば特に限定されず、例えば、ラクトン（又は環状モノエステル、例えば、β−プロピオラクトン、β−ブチロラクトン、γ−ブチロラクトン、δ−バレロラクトン、ε−カプロラクトン、ラウロラクトン、エナントラクトン、ドデカノラクトン、ステアロラクトン、α−メチル−ε−カプロラクトン、β−メチル−ε−カプロラクトン、γ−メチル−ε−カプロラクトン、β，δ−ジメチル−ε−カプロラクトン、３，３，５−トリメチル−ε−カプロラクトンなどのＣ３−２０ラクトン、好ましくはＣ４−１５ラクトン、さらに好ましくはＣ４−１０ラクトン）、環状ジエステル（例えば、グリコリド、ラクチド（Ｌ−ラクチド、Ｄ−ラクチド又はこれらの混合物）などのＣ４−１５環状ジエステル、好ましくはＣ４−１０環状ジエステルなど）などが挙げられる。
【００４４】
これらヒドロキシ酸成分は、耐湿性や後述する種々の特性を付与しやすい点で、少なくともラクトンで構成されているのが好ましく、例えば、ラクトン［例えば、Ｃ４−１０ラクトン（例えば、β−ブチロラクトン、δ−バレロラクトン、ε−カプロラクトンなどのＣ５−８ラクトン）など］単独で構成してもよく、ラクトン（Ｃ４−１０ラクトンなど）と環状ジエステル［例えば、Ｃ４−１０環状ジエステル（ラクチド（Ｌ−ラクチド、Ｄ−ラクチド、又はそれらの混合物）など）など］とで構成してもよい。特に、ヒドロキシ酸成分（又は環状エステル）は、ラクトン単独で構成してもよい。
【００４５】
ヒドロキシ酸又は環状エステルは、それぞれ単独で又は２種以上組み合わせてもよい。環状エステルを２種以上組み合わせる場合、ラクトンを組み合わせてもよく、環状ジエステルを組み合わせてもよく、ラクトンと環状ジエステルとを組み合わせてもよい。代表的な組合せとしては、例えば、ラクトン（ε−カプロラクトンなど）とラクチド（Ｌ−ラクチド、Ｄ−ラクチド、又はそれらの混合物）の組み合わせなどが例示できる。
【００４６】
（グラフト鎖）
グラフト鎖の平均重合度（又はグラフト鎖を構成するヒドロキシ酸成分のヒドロキシ酸換算での平均付加モル数）は、後述の特性を光学フィルム（又は変性グルカン誘導体）に付与できる限り特に限定されないが、通常、ヒドロキシ酸換算（例えば、ε−カプロラクトンではヒドロキシヘキサン酸換算、ラクチドでは乳酸換算など）で、例えば、１〜５０、好ましくは１．５〜３０（例えば、１．８〜２５）、さらに好ましくは２〜２０（例えば、２．５〜１８）、特に３〜１６（例えば、４〜１５）程度であってもよい。
【００４７】
特に、グラフト鎖の平均重合度は、グルカン誘導体のアシル基の平均置換度に応じて選択することもできる。例えば、（ｉ）アシル基の平均置換度が２．８５以下（例えば、２．３〜２．８４、好ましくは２．３５〜２．８３、さらに好ましくは２．４〜２．８２程度）のセルロースアシレートにおいて、グラフト鎖の平均重合度は、ヒドロキシ酸換算で、例えば、１〜１２（例えば、１．３〜１１）、好ましくは１．５〜１０（例えば、１．８〜９）、さらに好ましくは２〜８（例えば、２．５〜７．５程度）であってもよく、（ｉｉ）アシル基の平均置換度が２．８５よりも大きい（例えば、２．８６〜２．９９、好ましくは２．８７〜２．９７、さらに好ましくは２．８８〜２．９５程度）のセルロースアシレートにおいて、グラフト鎖の平均重合度は、ヒドロキシ酸換算で、例えば、３〜５０（例えば、４〜４０）、好ましくは５〜３０（例えば、６〜２５）、さらに好ましくは８〜２０（例えば、１０〜１８程度）であってもよい。なお、グラフト鎖の平均重合度が大きいと、グラフト鎖自体が結晶性を発現し、フィルムの白濁や濁りの原因となる虞がある。
【００４８】
なお、グラフト鎖が、少なくともα−ヒドロキシ酸成分［例えば、α−ヒドロキシ酸及び／又は環状ジエステル（例えば、乳酸およびラクチドから選択された少なくとも１種）］で構成されたヒドロキシ酸成分がグラフト重合して形成されたグラフト鎖である場合、グラフト鎖の平均重合度は、ヒドロキシ酸換算で、例えば、１〜１３、好ましくは１．５〜１２（例えば、２〜１２）、さらに好ましくは２．５〜１１（例えば、３〜１０）程度であってもよい。グラフト鎖の重合度を上記のような範囲に調整すると、グルカン誘導体（セルロースアシレートなど）の優れた特性を損なうことなく、高い耐熱性を効率よく変性グルカン誘導体に付与できる。
【００４９】
また、グラフト鎖の平均分子量（例えば、数平均分子量）は、例えば、８０〜１００００、好ましくは１００〜５０００（例えば、１５０〜３０００）、さらに好ましくは２００〜２０００、特に３００〜１５００程度、通常１０００未満（例えば、３５０〜９００程度）であってもよい。特に、グラフト鎖が、少なくともα−ヒドロキシ酸及び／又は環状ジエステル（例えば、乳酸およびラクチドから選択された少なくとも１種）で構成されたヒドロキシ酸成分がグラフト重合して形成されたグラフト鎖（例えば、ポリ乳酸又はポリラクチドなど）である場合、グラフト鎖の平均分子量（例えば、数平均分子量）は、例えば、１０００未満（例えば、８０〜９５０程度）、好ましくは９００以下（例えば、１５０〜８７０程度）、さらに好ましくは８５０以下（例えば、２００〜８３０程度）、特に８００以下（例えば、２５０〜７８０程度）、通常７５０以下（例えば、３００〜７００程度）であってもよい。
【００５０】
なお、グラフト鎖（特にラクチドなどのα−ヒドロキシ酸成分のグラフト鎖）の重合度や分子量が大きくなると、グラフト鎖部分が結晶性を有し、変性グルカン誘導体に、ガラス転移温度以上の熱履歴が作用すると、結晶化により白化やヘーズの悪化が生じやすくなる。このため、光学用途などの用途に応じて、グラフト鎖の重合度や分子量を比較的小さくしてもよい［例えば、平均重合度で２０以下、平均分子量で２０００以下（特に、α−ヒドロキシ酸成分では平均分子量で１０００未満）としてもよい］。
【００５１】
変性グルカン誘導体において、グラフト重合したヒドロキシ酸成分の割合は、グルカン誘導体を構成するグルコース単位１モルに対して、ヒドロキシ酸換算で、平均０．０１〜１０モル（例えば、０．０５〜８モル）の範囲から選択でき、通常０．１〜５モル（例えば、０．１５〜４モル）、好ましくは０．２〜３モル（例えば、０．２５〜２モル）、さらに好ましくは０．３〜１．８モル（例えば、０．３５〜１．５モル）、特に０．４〜１．２モル（例えば、０．５〜１モル）程度であってもよく、通常０．３〜１．６モルであってもよい。このようなグラフト重合したヒドロキシ酸成分の割合が小さいと、十分な靱性をフィルムに付与できなくなり、大きいとガラス転移温度が低下し、耐熱性、さらには光学的特性の耐熱安定性が低下する虞がある。上記のような適度な割合（例えば、グルカン誘導体を構成するグルコース単位１モルに対して、ヒドロキシ酸換算で、平均０．３〜１．６モル（例えば、０．４〜１．２モル）程度）とすることにより、靱性、耐熱性、耐熱安定性などの特性に優れたバランスよいフィルムを効率よく得ることができる。
【００５２】
なお、前記ヒドロキシ酸成分の割合（モル）とは、グラフト鎖の重合度が、１であるか又は１より大きいか否かにかかわらず、セルロースアシレートのグルコース単位全体に付加（又はグラフト）したヒドロキシ酸成分の平均付加モル数を示す。このような比較的少ない割合でヒドロキシ酸成分をグラフト化させると、グルカン誘導体（例えば、セルロースアシレート）の耐熱性を大きく低下させることなく保持しつつ、グルカン誘導体を効率よく変性できる。そして、このようなグラフト重合したヒドロキシ酸成分の割合（さらには前記グラフト鎖の平均分子量、グルカン誘導体の平均置換度などとの組み合わせ）を調整することにより、光学的特性の耐熱安定性や耐湿安定性に優れた光学フィルムを効率よく得ることができる。
【００５３】
変性グルカン誘導体において、グラフト鎖の平均置換度（すなわち、グルカン誘導体のヒドロキシル基にヒドロキシ酸成分がグラフトしたグラフト鎖の平均置換度、ヒドロキシ酸成分でグラフト置換されたヒドロキシル基の平均置換度、グルコース単位の２，３および６位におけるグラフト重合により誘導体化されたヒドロキシル基のグルコース単位１モルあたりの平均モル数）は、例えば、０．０１〜２（例えば、０．０１５〜１．５）、好ましくは０．０２〜１（例えば、０．０２５〜０．８）、さらに好ましくは０．０３〜０．７（例えば、０．０３５〜０．６）、特に０．０４〜０．５（例えば、０．０４５〜０．４）程度であってもよい。
【００５４】
特に、グラフト鎖の平均置換度は、グルカン誘導体のアシル基の平均置換度に応じて選択することもできる。例えば、アシル基の平均置換度が２．８５以下（例えば、２．３〜２．８４、好ましくは２．３５〜２．８３、さらに好ましくは２．４〜２．８２程度）のセルロースアシレートにおいて、グラフト鎖の平均置換度は、例えば、０．０１〜０．１５、好ましくは０．０２〜０．１３、さらに好ましくは０．０３〜０．１２程度であってもよい。
【００５５】
なお、ヒドロキシ酸成分をラクトン成分（例えば、ラクトン）とα−ヒドロキシ酸成分［例えば、乳酸、環状ジエステル（ラクチドなど）など］とで構成する場合、変性グルカン誘導体において、グラフト重合したラクトン成分とグラフト重合したα−ヒドロキシ酸成分との割合は、ヒドロキシ酸換算で、前者／後者（モル比）＝９９／１〜１／９９、好ましくは９５／５〜５／９５（例えば、９０／１０〜１０／９０）、さらに好ましくは８０／２０〜２０／８０（例えば、７５／２５〜２５／７５）程度であってもよい。
【００５６】
また、変性グルカン誘導体において、グラフト鎖以外の誘導体化されたヒドロキシル基（例えば、アシル基）の平均置換度（モル数）とグラフト鎖の平均置換度（モル数）との割合は、前者／後者＝４０／６０〜９９．９／０．１（例えば、５０／５０〜９９．５／０．５）、好ましくは７０／３０〜９９／１（例えば、７５／２５〜９８．５／１．５）、さらに好ましくは８０／２０〜９８／２（例えば、８５／１５〜９７．５／２．５）程度であってもよい。特に、アシル基などの誘導体化されたヒドロキシル基の平均置換度が比較的大きい場合、誘導体化されたヒドロキシル基の平均置換度とグラフト鎖の平均置換度との割合は、前者／後者＝８８／１２〜９９．９／０．１（例えば、９０／１０〜９９．７／０．３）、好ましくは９３／７〜９９．５／０．５（例えば、９５／５〜９９．２／０．８）、さらに好ましくは９６／４〜９９／１（例えば、９７／３〜９８．８／１．２）程度であってもよい。
【００５７】
また、変性グルカン誘導体において、ヒドロキシル基（残存ヒドロキシル基）の割合（又はグルコース単位１モルに対して、誘導体化又はグラフト化されることなく残存したヒドロキシル基の割合）は、グルコース単位１モルに対して、例えば、平均０〜１．２モルの範囲から選択でき、例えば、０．０１〜１モル、好ましくは０．０２〜０．８モル、好ましくは０．０３〜０．７モル、さらに好ましくは０．０４〜０．６モル、通常０．０４５〜０．５５モル（例えば、０．０５〜０．５モル）程度であってもよい。特に、アシル基などの誘導体化されたヒドロキシル基の平均置換度が比較的大きい場合、ヒドロキシル基の割合は、グルコース単位１モルに対して、例えば、平均０〜０．３モル、好ましくは０．０１〜０．２モル、さらに好ましくは０．０２〜０．１モル、特に０．０３〜０．０８モル程度であってもよい。
【００５８】
また、変性グルカン誘導体のグルコース単位において、誘導体化されたヒドロキシル基（アシル基など）およびグラフト鎖の総量と、ヒドロキシル基（残存したヒドロキシル基）との割合は、前者／後者（モル比）＝２．９９５／０．００５〜２／１（例えば、２．９９／０．０１〜２．２／０．８）、好ましくは２．９８５／０．０１５〜２．３／０．７（例えば、２．９８／０．０２〜２．４／０．６）、さらに好ましくは２．９７５／０．０２５〜２．４５／０．５５（例えば、２．９７／０．０３〜２．５／０．５）程度であってもよい。
【００５９】
上記のように、グルコース単位に（さらには、後述するように、グラフト鎖に）、ヒドロキシ基が残存している変性グルカン誘導体は、耐熱性や光学的特性（レタデーション値、固有複屈折など）をコントロールしやすい。例えば、このような変性グルカン誘導体では、レターデーション値が大きいフィルムであっても、簡便に得ることができる。
【００６０】
なお、変性グルカン誘導体において、誘導体化された基（アシル基など）やグラフト鎖の置換度、ヒドロキシル基濃度、グラフト鎖の重合度（分子量）などは、慣用の方法、例えば、核磁気共鳴スペクトル（ＮＭＲ）（１Ｈ−ＮＭＲ、１３Ｃ−ＮＭＲなど）などを用いて測定できる。
【００６１】
なお、変性グルカン誘導体は、通常、ヒドロキシル基を有していてもよい。このようなヒドロキシル基には、グラフト鎖の末端のヒドロキシル基、グルコース単位に残存したヒドロキシル基などが挙げられる。このようなヒドロキシル基は、変性グラフト誘導体の吸湿性を抑制又は調整するなどの目的により、必要に応じて保護基により保護してもよい。
【００６２】
保護基としては、ヒドロキシル基を保護可能な非反応性基であれば特に限定されず、例えば、アルキル基［例えば、メチル基、エチル基、２−シクロヘキシル−２−プロピル基、ヘキシル基、クロロメチル基などの置換基（ハロゲン原子など）を有していてもよいＣ１−１２アルキル基（好ましくはＣ１−６アルキル基）など］、シクロアルキル基（例えば、シクロヘキシル基などの置換基を有していてもよいＣ５−８シクロアルキル基）、芳香族炭化水素基（フェニル基などのＣ６−１２アリール基、ベンジル基などのアラルキル基など）、架橋環式炭化水素基（アダマンチル基など）などの炭化水素基；オキサシクロアルキル基（例えば、５〜８員オキサシクロアルキル基）；アルコキシアルキル基（例えば、Ｃ１−６アルコキシ−Ｃ１−６アルキル基）などのアセタール系保護基；アルキルカルボニル基（アセチル、プロピオニルなどのＣ１−１０アルキルカルボニル基）、シクロアルキルカルボニル基、アリールカルボニル基などのアシル基などが挙げられる。
【００６３】
保護基は、単独で又は２種以上組み合わせて、ヒドロキシル基を保護してもよい。
【００６４】
保護基によりヒドロキシル基が保護された変性グルカン誘導体において、保護基の割合（又はグラフト鎖のヒドロキシ基の保護割合）は、グラフト鎖１モルに対して、０．７〜１モルの範囲から選択でき、例えば、０．９〜１モル、好ましくは０．９５〜０．９９９モル程度であってもよい。
【００６５】
また、変性グルカン誘導体は、わずかであるが、カルボキシル基を有している場合がある。このようなカルボキシル基もまた、前記ヒドロキシル基と同様に保護（又は封止）されていてもよい。
【００６６】
なお、変性グルカン誘導体は、保護基により保護されていないものを好適に用いてもよい。
【００６７】
前記変性グルカン誘導体において、ヒドロキシ酸成分の単独重合体の含有割合は、変性グルカン誘導体全体に対して、２０重量％以下（例えば、０．０１〜１５重量％程度）の範囲から選択でき、例えば、１０重量％以下（例えば、０．０５〜９重量％程度）、好ましくは８重量％以下（例えば、０．１〜７重量％程度）、さらに好ましくは５重量％以下（例えば、０．１〜４．５重量％、特に０．１〜３重量％程度）であってもよい。このようにヒドロキシ酸成分の遊離の単独重合体の含有量が少ない変性グルカン誘導体を用いると、光学フィルムの光学的特性（透明性など）を向上しやすい。
【００６８】
また、変性グルカン誘導体の酸価は、通常、２０ｍｇＫＯＨ／ｇ以下（例えば、０〜１８ｍｇＫＯＨ／ｇ程度）、好ましくは１５ｍｇＫＯＨ／ｇ以下（例えば、０．１〜１２ｍｇＫＯＨ／ｇ程度）、さらに好ましくは１０ｍｇＫＯＨ／ｇ以下（例えば、０．３〜９ｍｇＫＯＨ／ｇ程度）、特に８ｍｇＫＯＨ／ｇ以下（例えば、０．５〜７ｍｇＫＯＨ／ｇ程度）である。特に、変性グルカン誘導体の酸価は、０．２〜１０ｍｇＫＯＨ／ｇ（例えば、０．４〜８ｍｇＫＯＨ／ｇ）、好ましくは０．５〜５ｍｇＫＯＨ／ｇ（例えば、０．５〜３ｍｇＫＯＨ／ｇ）さらに好ましくは０．１〜２ｍｇＫＯＨ／ｇ程度である。酸価が小さな変性グルカン誘導体は、耐加水分解性に優れている。酸価は、前記ヒドロキシ酸成分の単独重合体および未反応のヒドロキシ酸成分の含有量などを低減することにより小さくすることができる。酸価は、ＪＩＳＫ００７０（１９９２年発行）に準拠し、フェノールフタレインを指示薬とした中和滴定法などによって測定できる。
【００６９】
本発明の光学フィルム（又は光学フィルムを構成する変性グルカン誘導体）は、ヒドロキシ酸成分がグラフトしたグラフト鎖を有しているにもかかわらず、比較的耐熱性が高い。例えば、前記変性グルカン誘導体のガラス転移温度は、７０℃以上（例えば、７３〜２２０℃程度）であればよく、例えば、７５〜２００℃（例えば、７８〜１９０℃）、好ましくは８０℃以上［例えば、８０〜１８０℃（例えば、８２〜１７０℃）］、さらに好ましくは８５〜１６０℃程度であってもよく、通常９０〜１５５℃（例えば、９５〜１５０℃）程度であってもよい。
【００７０】
なお、変性グルカン誘導体の耐熱性は、例えば、ヒドロキシ酸成分のグラフト割合、グラフト鎖の重合度、グルカン誘導体の種類（置換度、アシル基などの置換基の種類など）などを調整することにより調整できる。通常、グルカン誘導体が同一である場合、グルカン誘導体に付加させるヒドロキシ酸成分の量やグラフト鎖の重合度を大きくするほど、ガラス転移温度は低下するようである。
【００７１】
さらに、前記変性グルカン誘導体は、特にグラフト鎖がラクトン成分（例えば、ラクトン）由来のグラフト鎖（例えば、ポリカプロラクトン鎖など）である場合、通常のグルカン誘導体（例えば、セルロースアセテートプロピオネート、セルロースアセテートブチレートなど）などに比べて、ガラス域からゴム域に転移するいわゆる転移域における貯蔵弾性率の温度依存性（貯蔵弾性率の変化）が比較的小さいという特性を有している。そのため、前記変性グルカン誘導体は、成形温度（延伸温度など）に対して光学的特性が敏感に変化することがなく、安定して所望の特性［例えば、光学的特性（例えば、所望のレタデーション値）］を付与できる。
【００７２】
また、前記変性グルカン誘導体は、耐湿性に優れ、例えば、変性グルカン誘導体の吸水率は、８％以下（例えば、０〜７．５％程度）であり、５％以下（例えば、０．１〜４％程度）、好ましくは３％以下（例えば、０．２〜２．７％程度）、さらに好ましくは２．５％以下（例えば、０．３〜２．２％程度）、特に２％以下（例えば、０．５〜１．８％程度）にすることもできる。
【００７３】
（変性グルカン誘導体の製造方法）
前記変性グルカン誘導体は、グルカン誘導体とヒドロキシ酸成分とを反応（開環重合反応又は縮合反応）させることにより得ることができる。すなわち、グルカン誘導体にヒドロキシ酸成分をグラフト重合することにより変性グルカン誘導体を調製できる。なお、グラフト反応（グラフト重合反応）は、ヒドロキシ酸成分として環状エステル（例えば、ラクトン、ラクチドなどの環状ジエステル）を用いるときには、環状エステルの開環を伴う開環反応（開環重合反応、開環グラフト化反応）であり、ヒドロキシ酸（乳酸、ヒドロキシヘキサン酸など）を用いるときには縮合反応（縮合グラフト化反応）である。本発明では、通常、環状エステル（特に少なくともラクトンで構成された環状エステル）を用いた開環グラフト化反応を好適に利用できる。
【００７４】
なお、グラフト重合（特に、環状エステルを用いた開環重合反応）に使用するグルカン誘導体およびヒドロキシ酸成分の水分含有量は、できるだけ少ない方が好ましく、それぞれ、全体に対して０．５重量％以下［０（又は検出限界）〜０．３重量％程度］、好ましくは０．１重量％以下（例えば、０．０００１〜０．０５重量％程度）、さらに好ましくは０．０１重量％以下（例えば、０．０００３〜０．００５重量％程度）であってもよい。なお、水分含有量は、慣用の方法、例えば、蒸留、乾燥剤（硫酸マグネシウムなど）に対する接触などにより低減できる。
【００７５】
反応（グラフト重合）において、ヒドロキシ酸成分の割合（使用割合）は、特に制限されず、グルカン誘導体１００重量部に対して、例えば、１〜３００重量部（例えば、５〜２５０重量部）、好ましくは１０〜２００重量部、さらに好ましくは１５〜１５０重量部（例えば、２０〜１３０重量部）、通常１２０重量部以下（例えば、２０〜１１０重量部、好ましくは３０〜１００重量部、さらに好ましくは３５〜９０重量部）程度であってもよい。
【００７６】
反応（又はグラフト重合）は、ヒドロキシ酸成分の種類（例えば、環状エステル）にもよるが、慣用の触媒［例えば、有機酸類、無機酸類、金属（アルカリ金属、マグネシウム、亜鉛、スズ、アルミニウムなど）、金属化合物［スズ化合物（ジブチルチンラウレート、塩化スズ）、有機アルカリ金属化合物、有機アルミニウム化合物、有機チタン化合物（チタンアルコキシドなど）、有機ジルコニウム化合物など］など］の存在下で行ってもよい。触媒は、単独で又は２種以上組みあわせてもよい。
【００７７】
特に、触媒（グラフト重合触媒）としてヒドロキシ酸成分（環状エステルなど）のグラフト重合（特に、環状エステルを用いた開環重合反応）の触媒となる化合物であって、かつ、単独で重合を開始しない金属錯体（又は金属化合物）を使用してもよい。このような触媒（及び後述の特定溶媒）を使用することにより、ヒドロキシ酸成分のホモポリマーの生成を著しく抑制でき、高効率でグラフト重合体（変性グルカン誘導体）を得ることができる。また、このような触媒（および後述の特定溶媒）を用いると、前記特許文献１の方法において見られるようなアシル基の置換度の低下を生じることがなく、グラフト重合後の生成物（すなわち、変性グルカン誘導体）において、原料としてのグルカン誘導体のアシル置換度を反映でき、所望のアシル置換度（およびグラフト鎖置換度）を有する変性グルカン誘導体を効率よく得ることができる。
【００７８】
前記重合を開始しない金属錯体（金属化合物）は、中心金属とこの中心金属に配位する配位子とで構成されており、前記金属錯体を構成する具体的な配位子（又はヒドロキシ酸成分に対する重合活性を示さない配位子又はヒドロキシ酸成分に対して不活性な配位子）としては、例えば、一酸化炭素、ハロゲン原子（塩素原子など）、酸素原子、炭化水素［例えば、アルカン（Ｃ１−２０アルカンなど）、シクロアルカン、アレーン（ベンゼン、トルエンなど）など］、β−ジケトン（アセチルアセトンなどのβ−Ｃ５−１０ジケトンなど）、カルボン酸［例えば、アルカン酸（酢酸、ペンタン酸、ヘキサン酸、２−エチルヘキサン酸などのＣ１−２０アルカン酸）などの脂肪族カルボン酸；安息香酸などの芳香族カルボン酸など］、炭酸、ホウ酸などに対応する配位子（例えば、ハロ、アルキル、アシルアセトナト、アシル）などが挙げられる。これらの配位子は、単独で又は２種以上組み合わせて中心金属に配位していてもよい。
【００７９】
代表的なグラフト重合触媒としては、アルコキシ基（及びヒドロキシル基）及び／又はアミノ基（第３級アミノ基以外のアミノ基）を配位子として有しない金属錯体、例えば、アルカリ金属化合物（炭酸アルカリ金属塩、酢酸ナトリウムなどのカルボン酸アルカリ金属塩など）、アルカリ土類金属化合物（例えば、炭酸アルカリ土類金属塩、酢酸カルシウムなどのカルボン酸アルカリ土類金属塩）、亜鉛化合物（酢酸亜鉛、アセチルアセトネート亜鉛など）、アルミニウム化合物（例えば、トリアルキルアルミニウム）、ゲルマニウム化合物（例えば、酸化ゲルマニウムなど）、スズ化合物［例えば、スズカルボキシレート（例えば、オクチル酸スズ（オクチル酸第一スズなど）などのスズＣ２−１８アルカンカルボキシレート、好ましくはスズＣ４−１４アルカンカルボキシレート）、アルキルスズカルボキシレート（例えば、ジブチルスズジアセテート、ジブチルスズジラウレート、モノブチルスズトリオクチレートなどのモノ又はジＣ１−１２アルキルスズＣ２−１８アルカンカルボキシレートなど）などのスズ（又はチン）カルボキシレート類；アルキルスズオキサイド（例えば、モノブチルスズオキシド、ジブチルスズオキシドなどのモノ又はジアルキルスズオキサイドなど）；ハロゲン化スズ；ハロゲン化スズアセチルアセトナト；無機酸スズ（硝酸スズ、硫酸スズなど）など］、鉛化合物（酢酸鉛など）、アンチモン化合物（三酸化アンチモンなど）、ビスマス化合物（酢酸ビスマスなど）などの典型金属化合物又は典型金属錯体；希土類金属化合物（例えば、酢酸ランタン、酢酸サマリウムなどのカルボン酸希土類金属塩）、チタン化合物（酢酸チタンなど）、ジルコニウム化合物（酢酸ジルコニウム、ジルコニウムアセチルアセトネートなど）、ニオブ化合物（酢酸ニオブなど）、鉄化合物（酢酸鉄、鉄アセチルアセトナトなど）などの遷移金属化合物が挙げられる。
【００８０】
これらの触媒のうち、特に、スズカルボキシレート類［例えば、スズ（又はチン）カルボキシレート（例えば、スズＣ２−１０アルカンカルボキシレート）、アルキルスズカルボキシレート（例えば、モノブチルスズトリス（２−エチルヘキサノエート）、ジブチルスズビス（２−エチルヘキサノエート）などのモノ又はジＣ３−８アルキルスズＣ２−１０アルカンカルボキシレート）など］などのスズ錯体（又はスズ化合物）が好ましい。
【００８１】
さらに、スズ系触媒には、ポリスタノキサン触媒も含まれる。ポリスタノキサンのうち、置換基としてヒドロキシル基を有するポリスタノキサン触媒（例えば、１−ヒドロキシ−３−クロロテトラブチルジスタノキサン）は、ヒドロキシル基に起因してヒドロキシ酸成分（環状エステルなど）を単独重合させやすく、グラフト重合活性を低下させやすい。そこで、本発明では、通常、ヒドロキシル基（詳細には、スズ原子に直接結合したヒドロキシル基）を除く置換基を有するポリスタノキサン触媒（ポリスタノキサン、ポリスタノキサン化合物）を好適に用いる。
【００８２】
ポリスタノキサン触媒は、酸素原子を介してスズ原子同士が結合した構造を少なくとも１つ有するスズ化合物であり、例えば、下記式（１）で表される。
【００８３】
【化１】
0005160829.tif 000002
【００８４】
（式中、Ｒ１、Ｒ２、Ｘ１およびＸ２は、同一又は異なって、ヒドロキシル基を除く置換基を示し、ｎは１以上の整数を示す。）
上記式（１）において、基Ｒ１、Ｒ２、Ｘ１およびＸ２としては、ヒドロキシル基以外の置換基であればよく、例えば、炭化水素基［例えば、アルキル基（メチル基、エチル基、プロピル基、ブチル基、へキシル基、２−エチルへキシル基、オクチル基、デシル基、ドデシル基などのＣ１−２４アルキル基、好ましくはＣ１−１６アルキル基、さらに好ましくはＣ１−８アルキル基；ビニル基、アリル基、イソプロペニル基などのＣ２−１０アルケニル基など）、シクロアルキル基（例えば、シクロペンチル基、シクロヘキシル基などのＣ４−１０シクロアルキル基など）、アリール基（フェニル基などのＣ６−１０アリール基など）、アラルキル基（ベンジル基などのＣ６−１０アリール−Ｃ１−４アルキル基など）など］、アルコキシ基（例えば、メトキシ基、エトキシ基、ラウリルオキシ基などのＣ１−２０アルコキシ基）、シクロアルキルオキシ基（例えば、シクロヘキシルオキシ基などのＣ４−１０シクロアルキルオキシ基など）、アリールオキシ基（フェノキシ基などのＣ６−１０アリールオキシ基など）、アラルキルオキシ基（ベンジルオキシ基などのＣ６−１０アリール−Ｃ１−４アルキルオキシ基など）、アシル基［例えば、ホルミル基、アルキルカルボニル基又はアルカノイル基（例えば、アセチル基、プロピオニル基、ヘキサノイル基、オクタノイル基、ドデカノイル基などのＣ２−２４アルキルカルボニル基、好ましくはＣ２−２０アルキルカルボニル基；（メタ）アクリロキシ基などのＣ２−１０アルケニルカルボニル基など）、アリールカルボニル基又はアロイル基（例えば、ベンゾイル基などのＣ７−１０アリールカルボニル基）など］、アシルオキシ基［例えば、ホルミルオキシ基、アルキルカルボニルオキシ基（例えば、アセトキシ基、プロピオニルオキシ基、ブチリルオキシ基、ペンタノイルオキシ基、ヘキサノイルオキシ基、ヘプタノイルオキシ基、オクタノイルオキシ基、ノナノイルオキシ基、デカノイルオキシ基、ラウロイルオキシ基（ドデカノイルオキシ基）、ヘキサデカノイルオキシ基、オクタデカノイルオキシ基などのＣ２−２４アルキルカルボニルオキシ基、好ましくはＣ２−２０アルキルカルボニルオキシ基、さらに好ましくはＣ２−１６アルキルカルボニルオキシ基）、シクロアルキルカルボニルオキシ基（例えば、シクロヘキシルカルボニルオキシ基などのＣ４−１０アルキル−カルボニルオキシ基など）、アリールカルボニルオキシ基（例えば、ベンゾイルオキシ基などのＣ７−１０アリールカルボニルオキシ基）など］、アルコキシカルボニル基（例えば、メトキシカルボニル基、エトキシカルボニル基などのＣ１−１０アルコキシ−カルボニル基など）、ハロゲン原子（フッ素原子、塩素原子、臭素原子、ヨウ素原子）、窒素原子含有基（例えば、シアナト基、イソシアナト基、チオシアナト基、イソチオシアナト基など）などが挙げられる。これらの置換基（配位子）は、単独で又は２種以上組み合わせて、スズ原子に置換していてもよい。
【００８５】
また、基Ｒ１およびＲ２は、対応する二価基により互いに結合して環（キレート）を形成していてもよい。さらに、基Ｘ１およびＸ２は、直接結合又は対応する二価基により結合していてもよい。すなわち、ポリスタノキサン触媒は、鎖状（直鎖状）ポリスタノキサンであってもよく、環状ポリスタノキサンであってもよい。
【００８６】
なお、置換基は、配位結合により配位子として結合していてもよい。このような配位子である置換基は、前記例示の配位子、例えば、一酸化炭素（ＣＯ）、炭酸、ホウ酸、アシルアセトナト（アセチルアセトナトなど）などであってもよい。
【００８７】
これらの置換基のうち、アルコキシ基、アシルオキシ基、炭化水素基など、特にアシルオキシ基、炭化水素基が好ましい。基Ｒ１、Ｒ２、Ｘ１およびＸ２は、同系統の置換基であってもよいが、通常、代表的には、Ｘ１およびＸ２が非炭化水素系置換基（例えば、アシルオキシ基、アルコキシ基、アリールオキシ基、ハロゲン原子、（チオ）イソシアナト基、（チオ）シアナト基など）であり、基Ｒ１およびＲ２が炭化水素基（特にアルキル基）である場合が多い。特に、前記式（１）において、基Ｘ１およびＸ２がアシルオキシ基（特にアルカノイルオキシ基）であり、Ｒ１およびＲ２が炭化水素基（特にアルキル基）である化合物、例えば、１，３−ジアルカノイルオキシ−１，１，３，３−テトラアルキルジスタノキサンであってもよい。これらの置換基が置換したポリスタノキサンでは、加水分解によりヒドロキシル基を生成しにくく、より一層効率よく環状エステルの単独重合を抑制できる。
【００８８】
前記式（１）において、ｎは、１以上（例えば、１〜１０程度）の整数であればよく、好ましくは１〜８（例えば、１〜６）、さらに好ましくは１〜４（例えば、１〜３）であってもよく、通常１〜２（特に１）であってもよい。代表的なポリスタノキサン触媒としては、ジスタノキサン（前記式（１）においてｎ＝１の化合物）、ポリスタノキサン（前記式（１）においてｎが２以上の化合物）などが挙げられる。
【００８９】
ジスタノキサンとしては、例えば、ジハロ−テトラアルキルジスタノキサン類（例えば、１，３−ジクロロ−１，１，３，３−テトラメチルスタノキサン、１，３−ジクロロ−１，１，３，３−テトラブチルジスタノキサン、１，３−ジブロモ−１，１，３，３−テトラブチルジスタノキサンなどの１，３−ジハロ−テトラＣ１−２０アルキルジスタノキサン）、ジハロ−テトラアリールジスタノキサン類（例えば、１，３−ジクロロ−１，１，３，３−テトラフェニルジスタノキサンなどの１，３−ジハロ−テトラＣ６−１０アリールジスタノキサン）、ジ（イソ）シアナト−テトラアルキルジスタノキサン類（例えば、１，３−ジ（イソ）シアナト−１，１，３，３−テトラブチルジスタノキサンなどの１，３−ジ（イソ）シアナト−テトラＣ１−２０アルキルジスタノキサンなど）、ジ（イソ）チオシアナト−テトラアルキルジスタノキサン類（例えば、１，３−ジ（イソ）チオシアナト−１，１，３，３−テトラメチルジスタノキサンなどの１，３−ジ（イソ）チオシアナト−テトラＣ１−２０アルキルジスタノキサンなど）、アルコキシ−テトラアルキルジスタノキサン類、アリールオキシ−テトラアルキルジスタノキサン類、アシルオキシ−テトラアルキルジスタノキサン類などが挙げられる。
【００９０】
アルコキシ−テトラアルキルジスタノキサン類としては、例えば、アルコキシ−ハロ−テトラアルキルジスタノキサン（例えば、１−クロロ−３−メトキシ−１，１，３，３−テトラブチルジスタノキサン、１−ブロモ−３−メトキシ−１，１，３，３−テトラブチルジスタノキサンなどのＣ１−１０アルコキシ−ハロ−１，１，３，３−テトラＣ１−２０アルキルジスタノキサンなど）、アルコキシ−（イソ）チオシアナト−テトラアルキルジスタノキサン（例えば、１−メトキシ−３−（イソ）チオシアナト−１，１，３，３−テトラブチルジスタノキサンなどのＣ１−１０アルコキシ−（イソ）チオシアナト−１，１，３，３−テトラＣ１−２０アルキルジスタノキサンなど）などが挙げられる。アリールオキシ−テトラアルキルジスタノキサン類としては、例えば、アリールオキシ−ハロ−テトラアルキルジスタノキサン（例えば、１−クロロ−３−フェノキシ−１，１，３，３−テトラブチルジスタノキサンなどのＣ６−１０アリールオキシ−ハロ−１，１，３，３−テトラＣ１−２０アルキルジスタノキサンなど）、アリールオキシ−（イソ）チオシアナト−テトラアルキルジスタノキサン（例えば、１−フェノキシ−３−（イソ）チオシアナト−１，１，３，３−テトラブチルジスタノキサンなどのＣ６−１０アリールオキシ−（イソ）チオシアナト−１，１，３，３−テトラＣ１−２０アルキルジスタノキサンなど）などが挙げられる。
【００９１】
アシルオキシ−テトラアルキルジスタノキサン類としては、例えば、ジアシルオキシ−テトラアルキルジスタノキサン［例えば、ジアルカノイルオキシ−テトラアルキルジスタノキサン（例えば、１，３−ジアセトキシ−１，１，３，３−テトラメチルジスタノキサン、１，３−ジブチリルオキシ−１，１，３，３−テトラメチルジスタノキサン、１，３−ジオクタノイルオキシ−１，１，３，３−テトラメチルジスタノキサン、１，３−ジ（２−エチルヘキサノイルオキシ）−１，１，３，３−テトラメチルジスタノキサン、１，３−ジドデカノイルオキシ−１，１，３，３−テトラメチルジスタノキサン、１，３−ジアセトキシ−１，１，３，３−テトラエチルジスタノキサン、１，３−ジアセトキシ−１，１，３，３−テトラプロピルジスタノキサン、１，３−ジアセトキシ−１，１，３，３−テトラブチルジスタノキサン、１，３−ジブチリルオキシ−１，１，３，３−テトラブチルジスタノキサン、１，３−ジオクタノイルオキシ−１，１，３，３−テトラブチルジスタノキサン、１，３−ジ（２−エチルヘキサノイルオキシ）−１，１，３，３−テトラブチルジスタノキサン、１，３−ジドデカノイルオキシ−１，１，３，３−テトラブチルジスタノキサン、１，３−ジアセトキシ−１，１，３，３−テトラオクチルジスタノキサン、１，３−ジドデカノイルオキシ−１，１，３，３−テトラオクチルジスタノキサン、１，３−ジアセトキシ−１，１，３，３−テトラドデシルジスタノキサン、１，３−ジブチリルオキシ−１，１，３，３−テトラドデシルジスタノキサン、１，３−ジドデカノイルオキシ−１，１，３，３−テトラドデシルジスタノキサンなどの１，３−ジＣ２−２４アルカノイルオキシ−テトラＣ１−２０アルキルジスタノキサン、好ましくは１，３−ジＣ２−２０アルカノイルオキシ−テトラＣ１−２０アルキルジスタノキサン、さらに好ましくは１，３−ジＣ２−１６アルカノイルオキシ−テトラＣ１−１６アルキルジスタノキサンなど）、ジアロイルオキシ−テトラアルキルジスタノキサン（例えば、１，３−ジベンゾイルオキシ−１，１，３，３−テトラブチルジスタノキサンなどの１，３−ジＣ７−１１アロイルオキシ−テトラＣ１−２０アルキルジスタノキサンなど）など］、アシルオキシ−ハロ−テトラアルキルジスタノキサン［例えば、アルカノイルオキシ−ハロ−テトラアルキルジスタノキサン（例えば、１−クロロ−３−アセトキシ−１，１，３，３−テトラメチルジスタノキサン、１−クロロ−３−プロピオニルオキシ−１，１，３，３−テトラメチルジスタノキサンなどのＣ２−２０アルカノイルオキシ−ハロ−１，１，３，３−テトラＣ１−２０アルキルジスタノキサン、好ましくはＣ２−１６アルカノイルオキシ−ハロ−１，１，３，３−テトラＣ１−１６アルキルジスタノキサンなど）など］などが挙げられる。
【００９２】
ポリスタノキサンとしては、トリスタノキサン｛例えば、ジハロ−ヘキサアルキルトリスタノキサン類（例えば、１，５−ジクロロ−１，１，３，３，５，５−ヘキサメチルトリスタノキサンなどの１，５−ジハロ−ヘキサＣ１−２０アルキルトリスタノキサン）；アルコキシ−ハロ−ヘキサアルキルトリスタノキサン（例えば、１−クロロ−５−メトキシ−１，１，３，３，５，５−ヘキサメチルトリスタノキサンなどのＣ１−１０アルコキシ−ハロ−１，１，３，３，５，５−ヘキサＣ１−２０アルキルトリスタノキサンなど）などのアルコキシ−ヘキサアルキルトリスタノキサン類；ジアシルオキシ−ヘキサアルキルトリスタノキサン［例えば、ジアルカノイルオキシ−ヘキサアルキルトリスタノキサン（例えば、１，５−ジアセトキシ−１，１，３，３，５，５−ヘキサメチルトリスタノキサン、１，５−ジブチリルオキシ−１，１，３，３，５，５−ヘキサメチルトリスタノキサン、１，５−ジオクタノイルオキシ−１，１，３，３，５，５−ヘキサメチルトリスタノキサン、１，５−ジ（２−エチルヘキサノイルオキシ）−１，１，３，３，５，５−ヘキサメチルトリスタノキサン、１，５−ジドデカノイルオキシ−１，１，３，３，５，５−ヘキサメチルトリスタノキサン、１，５−ジアセトキシ−１，１，３，３，５，５−ヘキサブチルトリスタノキサン、１，５−ジブチリルオキシ−１，１，３，３，５，５−ヘキサブチルトリスタノキサン、１，５−ジオクタノイルオキシ−１，１，３，３，５，５−ヘキサブチルトリスタノキサン、１，５−ジ（２−エチルヘキサノイルオキシ）−１，１，３，３，５，５−ヘキサブチルトリスタノキサン、１，５−ジドデカノイルオキシ−１，１，３，３，５，５−ヘキサブチルトリスタノキサン、１，５−ジアセトキシ−１，１，３，３，５，５−ヘキサオクチルトリスタノキサン、１，５−ジブチリルオキシ−１，１，３，３，５，５−ヘキサオクチルトリスタノキサン、１，５−ジオクタノイルキシ−１，１，３，３，５，５−ヘキサオクチルトリスタノキサン、１，５−ジ（２−エチルヘキサノイルオキシ）−１，１，３，３，５，５−ヘキサオクチルトリスタノキサン、１，５−ジドデカノイルオキシ−１，１，３，３，５，５−ヘキサオクチルトリスタノキサンなどの１，５−ジＣ２−２０アルカノイルオキシ−ヘキサＣ１−２０アルキルトリスタノキサン、好ましくは１，５−ジＣ２−１６アルカノイルオキシ−ヘキサＣ１−１６アルキルトリスタノキサンなど］などのアシルオキシ−ヘキサアルキルトリスタノキサン類など｝などの前記ジスタノキサンに対応するポリスタノキサンなどが挙げられる。
【００９３】
ポリスタノキサン触媒は単独で又は２種以上組み合わせてもよい。これらのポリスタノキサンのうち、アシルオキシ−テトラアルキルジスタノキサン類（特に、ジアルカノイルオキシ−テトラアルキルジスタノキサン、ジアロイルオキシ−テトラアルキルジスタノキサンなどのジアシルオキシ−テトラアルキルジスタノキサン）、アシルオキシ−ヘキサアルキルトリスタノキサン類（特に、ジアルカノイルオキシ−ヘキサアルキルトリスタノキサン、ジアロイルオキシ−ヘキサアルキルトリスタノキサンなどのジアシルオキシ−ヘキサアルキルトリスタノキサン）が好ましい。特に、ジアルカノイルオキシ−テトラアルキルジスタノキサン（例えば、１，３−ジアルカノイルオキシ−１，１，３，３−テトラアルキルジスタノキサンなどの１，３−ジアシルオキシ−１，１，３，３−テトラアルキルジスタノキサン）などのジアシルオキシ−テトラアルキルジスタノキサン（又はテトラアルキルジスタノキサンジカルボキシレート）が好ましい。
【００９４】
なお、ポリスタノキサンは、市販品を使用してもよく、慣用の方法により合成したものを使用することもできる。例えば、ジアシルオキシテトラアルキルジスタノキサンは、ジアルキルスズオキシドとアシル基に対応する化合物（カルボン酸、無水カルボン酸など）とを反応させる方法、ジオルガノスズジカルボキシレートとアルコールとを反応させる方法（特開２００６−２８０６６号公報に記載の方法など）などを利用して合成できる。
【００９５】
反応（グラフト重合反応）において、前記触媒の割合（使用割合）は、前記グルカン誘導体のヒドロキシル基１モルに対して、例えば、１×１０−７〜１×１０−１モル、好ましくは５×１０−７〜５×１０−２モル、さらに好ましくは１０−６〜３×１０−２モル程度であってもよい。
【００９６】
また、反応（グラフト重合反応）は、無溶媒又は溶媒中で行ってもよく、通常、溶媒中で行ってもよい。溶媒としては、例えば、炭化水素類、エーテル類（テトラヒドロフラン、ジオキサン、ジオキソランなど）、エステル類（酢酸メチル、酢酸エチルなど）、窒素含有溶媒（ニトロメタン、アセトニトリル、Ｎ−メチルピロリドン、ジメチルホルムアミドなど）、ケトン類（アセトン、メチルエチルケトン、メチルイソブチルケトン、シクロペンタノン、シクロヘキサノンなど）、スルホキシド類（ジメチルスルホキシドなど）などを使用してもよく、過剰のヒドロキシ酸成分（例えば、ラクトンなど）を溶媒に用いてもよい。溶媒は単独で又は２種以上組み合わせてもよい。
【００９７】
なお、環状エステルを用いた開環重合反応系では、前記特定の触媒に加えて、さらに水に対する溶解度が小さい特定の溶媒を使用することにより、重合系又は反応における水の影響を極力抑えることができるためか、ヒドロキシ酸成分のホモポリマーの生成を高いレベルで抑制しつつ変性グルカン誘導体を得ることができる。具体的には、グラフト重合反応に用いる溶媒の２０℃における水に対する溶解度は、１０重量％以下［例えば、０（又は検出限界）〜８重量％］の範囲から選択でき、例えば、７重量％以下（例えば、０．０００１〜６重量％程度）、好ましくは５重量％以下（例えば、０．０００５〜４重量％程度）、さらに好ましくは３重量％以下（例えば、０．０００８〜２重量％程度）、特に１重量％以下（例えば、０．００１〜０．８重量％、好ましくは０．００２〜０．５重量％、さらに好ましくは０．００３〜０．３重量％程度）であってもよい。
【００９８】
水に対する溶解度が小さい溶媒としては、具体的には、例えば、脂肪族炭化水素類［例えば、アルカン（例えば、ヘプタン、オクタン、ノナン、デカンなどのＣ７−２０アルカンなど）、シクロアルカン（例えば、シクロヘキサンなどのＣ４−１０シクロアルカン）など］、芳香族炭化水素類（例えば、ベンゼン、トルエン、キシレン（ｏ，ｍ又はｐ−キシレン）、エチルベンゼンなどのＣ６−１２アレーン、好ましくはＣ６−１０アレーン）、脂肪族ケトン類［例えば、ジアルキルケトン（例えば、ジエチルケトン、メチルｎ−プロピルケトン、メチルイソプロピルケトン、メチルｎ−ブチルケトン、ジｎ−プロピルケトン、ジイソプロピルケトン、ジイソブチルケトンなどのＣ５−１５ジアルキルケトン、好ましくはＣ７−１０ジアルキルケトン）など］、鎖状エーテル類［例えば、ジアルキルエーテル（Ｃ６−１０ジアルキルエーテルなど）、アルキルアリールエーテル（アニソールなど）など］などの非ハロゲン系溶媒、ハロゲン系溶媒などが挙げられる。ハロゲン系溶媒としては、例えば、ハロアルカン（例えば、ジクロロエタン、トリクロロエタン、テトラクロロエタン、ジクロロプロパンなどのハロＣ１−１０アルカン）、ハロシクロアルカン（クロロシクロヘキサンなどのハロＣ４−１０シクロアルカン）、ハロゲン系芳香族炭化水素類（クロロベンゼン、ジクロロベンゼン、クロロトルエン、クロロメチルベンゼン、クロロエチルベンゼンなどのハロＣ６−１２アレーン、好ましくはハロＣ６−１０アレーンなど）などのハロゲン化炭化水素類などが挙げられる。
【００９９】
溶媒の割合は、溶媒の種類などにもよるが、グルカン誘導体１００重量部に対して、５０重量部以上（例えば、５５〜５００重量部程度）の範囲から選択でき、例えば、６０〜４５０重量部（例えば、６５〜４００重量部）、好ましくは６０〜３００重量部（例えば、６５〜２５０重量部）、さらに好ましくは７０〜２００重量部（例えば、７５〜１９０重量部）、特に８０〜１８０重量部（例えば、８５〜１７０重量部、好ましくは９０〜１５０重量部）程度であってもよい。また、溶媒の割合は、グルカン誘導体及びヒドロキシ酸成分の総量１００重量部に対して、例えば、１０〜２００重量部、好ましくは３０〜１５０重量部、さらに好ましくは４０〜１２０重量部（例えば、５０〜１００重量部）、通常４５〜９０重量部（例えば、５０〜８０重量部）程度であってもよい。
【０１００】
反応（グラフト化反応）は、常温下で行ってもよく、通常、反応を効率よく行うため、加温下で行ってもよい。また、開環重合反応は、溶媒の沸点をＡ（℃）とするとき、反応温度は、通常、溶媒の沸点以上の温度、例えば、Ａ〜（Ａ＋３０）（℃）［例えば、Ａ〜（Ａ＋２５）（℃）］、好ましくはＡ〜（Ａ＋２２）（℃）、さらに好ましくは（Ａ＋３）〜（Ａ＋２０）（℃）程度であってもよい。なお、溶媒が混合溶媒である場合には、純物質における沸点が最も低い溶媒の沸点を上記沸点としてもよい。低い温度で反応を行うと、重合系（特に、開環重合系）における水の影響を抑える効果が小さく、ホモポリマーの生成を抑制しきれず、用いる溶媒の沸点よりも高すぎる温度で重合を行うと、溶媒の還流が激しくなり制御が困難になる場合がある。具体的な反応温度は、溶媒の種類にもよるが、例えば、６０〜２５０℃、好ましくは８０〜２２０℃、さらに好ましくは１００〜１８０℃（例えば、１０５〜１７０℃）、通常１１０〜１６０℃程度であってもよい。
【０１０１】
反応は、空気中又は不活性雰囲気（窒素、ヘリウムなどの希ガスなど）中で行ってもよく、通常不活性雰囲気下で行うことができる。また、反応は、常圧又は加圧下で行ってもよい。さらに、グラフト化は、攪拌しながら行ってもよい。
【０１０２】
なお、反応は、ヒドロキシ酸成分のホモポリマーの生成や副反応を効率よく抑えるため、出来る限り水分が少ない状態で行ってもよい。例えば、反応（特に、開環重合反応）において、グルカン誘導体、ヒドロキシ酸成分、および溶媒の総量に対する水分含有量（又は反応系の水分含有量）は、例えば、０．３重量％以下［０（又は検出限界）〜０．２５重量％程度］、好ましくは０．２重量％以下（例えば、０．０００１〜０．１８重量％程度）、さらに好ましくは０．１５重量％以下（例えば、０．０００５〜０．１２重量％程度）、特に０．１重量％以下（例えば、０．００１〜０．０５重量％程度）であってもよい。なお、縮合反応によりグラフト化する場合には、水よりも高沸点の溶媒を用い、共沸などを利用して生成する水を除去しつつ反応を行ってもよい。
【０１０３】
グラフト重合反応において、反応時間は、特に制限されないが、例えば、１０分〜２４時間、好ましくは３０分〜１０時間、さらに好ましくは１〜６時間程度であってもよい。
【０１０４】
なお、ヒドロキシル基及び／又はカルボキシル基を保護する場合、保護は、前記反応（グラフト化）で得られた生成物を分離（及び精製）し、この分離（及び精製）したグラフト生成物と、前記保護基に対応する保護剤［例えば、酸ハライド、酸無水物などのアシル化剤、アルケニルアシレート（例えば、酢酸イソプロペニルなど）などのヒドロキシル基の保護剤；カルボジイミド化合物などのカルボキシル基の保護剤など］とを反応させて行ってもよく、前記グラフト化と同一の反応系で連続して行ってもよい。同一の反応系で行う場合、反応系の粘度を下げるため、必要に応じて、溶媒を添加してもよく、グラフト化において予め多量又は過剰量のヒドロキシ酸成分を使用し、この過剰量のヒドロキシ酸成分を溶媒として用いてもよい。
【０１０５】
反応終了後（グラフト重合後、グラフト重合およびヒドロキシル基の保護後）の反応混合物は、慣用の方法、例えば、濾過、濃縮、蒸留、抽出、中和、沈澱などの分離手段や、これらを組み合わせた分離手段により分離精製できる。
【０１０６】
なお、上記方法において、グラフト重合したヒドロキシ酸成分をＡ１（モル）、生成した（詳細には副生成物として生成した）ヒドロキシ酸成分のホモポリマーを構成するヒドロキシ酸成分をＡ２（モル）とするとき、［Ａ１／（Ａ１＋Ａ２）］×１００（％）で表されるグラフト効率は、２０％以上（例えば、４０〜１００％程度）程度であり、７０％以上（例えば、８０〜１００％）、好ましくは８５％以上（例えば、８８〜９９．９％程度）、さらに好ましくは９０％以上（例えば、９３〜９９．８％程度）、さらに好ましくは９５％以上（例えば、９６〜９９．７％程度）にすることもできる。なお、グラフト効率が高いほど、ヒドロキシ酸成分のホモポリマーの生成が抑制されていることを意味する。
【０１０７】
なお、変性グルカン誘導体（又は光学フィルム）は、必要により種々の添加剤、例えば、安定剤（酸化防止剤、紫外線吸収剤、過酸化物分解剤、熱安定剤など）、可塑剤（フタル酸エステル系可塑剤、脂肪酸エステル系可塑剤、リン酸エステル系可塑剤、クエン酸エステル系可塑剤など）、レタデーション調整剤、離型剤、滑剤、着色剤などを含んでいてもよい。これらの添加剤は、単独で又は２種以上組み合わせてもよい。
【０１０８】
レタデーション調整剤としては、例えば、特開平２００１−９１７４３号公報に開示のレタデーション調整剤（例えば、２−ヒドロキシ−４−ベンジルオキシベンゾフェノン、２，４−ジベンジルオキシベンゾフェノンなどのベンゾフェノン系レタデーション調整剤など）などの慣用の化合物が挙げられる。
【０１０９】
また、レタデーション調整剤として、芳香族アシル基を有するセルロースエステル（又はセルロースと芳香族カルボン酸とのエステル）、例えば、セルロース芳香族アシレート（例えば、セルロースベンゾエート、セルロースメチルベンゾエート、セルロースメトキシベンゾエート、セルロースフルオロベンゾエート、セルロースシアノベンゾエート、セルロースナフタレートなどの芳香族アシル基に置換基（ハロゲン原子、シアノ基、炭化水素基（アルキル基など）、アシル基、カルボンアミド基、スルホンアミド基、ウレイド基など）を有していてもよいセルロースＣ６−１０アシレート、好ましくはベンゾイル基に置換基を有していてもよいセルロースベンゾエートなど）、芳香族アシル基を有するセルロース混酸エステル［例えば、脂肪族アシル基および芳香族アシル基を有するセルロース混酸エステル（例えば、セルロースアセテートベンゾエート、セルロースアセテートメチルベンゾエートなどの芳香族アシル基に置換基（前記例示の置換基など）を有していてもよいセルロース脂肪族Ｃ２−６アシレート芳香族Ｃ６−１０アシレート、好ましくは芳香族アシル基に置換基を有していてもよいセルロースアセテート芳香族Ｃ６−８アシレート、さらに好ましくはベンゾイル基に置換基を有していてもよいセルロースアセテートベンゾエート）など］などが含まれる。なお、芳香族アシル基を有するセルロースエステルについては、特開２００２−１７９７０１号公報、特開２００２−２４１５１２号公報、特開２００２−３２２２０１号公報などに記載の化合物を参照できる。
【０１１０】
芳香族アシル基を有するセルロースエステルは、単独で又は２種以上組み合わせてもよい。
【０１１１】
なお、芳香族アシル基を有するセルロースエステルにおいて、芳香族アシル基の平均置換度は、例えば、０．１〜２．５、好ましくは０．２〜２、さらに好ましくは０．３〜１．５（例えば、０．４〜１）程度であってもよい。また、脂肪族アシル基および芳香族アシル基を有するセルロース混酸エステルにおいて、脂肪族アシル基と芳香族アシル基との割合は、前者／後者（モル比）＝９９／１〜２０／８０（例えば、９７／３〜３０／７０）、好ましくは９５／５〜４０／６０（例えば、９３／７〜５０／５０）、さらに好ましくは９２／８〜６０／４０（例えば、９０／１０〜７０／３０）程度であってもよい。
【０１１２】
レタデーション調整剤（特に、芳香族アシル基を有するセルロースエステル）の使用量は、例えば、変性グルカン誘導体１００重量部に対して、例えば、０．１〜３０重量部、さらに好ましくは０．３〜２０重量部、さらに好ましくは０．５〜１０重量部程度であってもよい。
【０１１３】
なお、前記変性グルカン誘導体は、種々の溶媒に対して溶解するため、種々のレタデーション調整剤と組み合わせることができる。
【０１１４】
［光学フィルム］
本発明の光学フィルムは、前記変性グルカン誘導体で構成（又は形成）されており、耐熱性や種々の特性において優れている。このような光学フィルムは、用途などに応じて、未延伸フィルムであってもよく延伸フィルム（一軸又は二軸延伸フィルム）であってもよい。光学フィルム（延伸フィルム）の配向度（延伸倍率）は、変性グルカン誘導体の種類や所望のレタデーション値などに応じて選択でき、一軸延伸フィルムでは、例えば、１．０５〜８倍、好ましくは１．１〜５倍、さらに好ましくは１．１５〜３倍、特に１．２〜２．５倍（例えば、１．３〜１．７倍）、通常１．０５〜３倍程度であってもよい。また、二軸延伸フィルムでは、延伸倍率が、ＭＤ方向（縦方向）に１．１〜８倍（例えば、１．１〜５倍、好ましくは１．１〜２倍、さらに好ましくは１．２〜１．５倍）、通常１．０５〜３倍程度、ＴＤ方向（横方向）に１．０〜４倍（例えば、１．０〜３倍、好ましくは１．０〜２倍、さらに好ましくは１．１〜１．５倍）、通常１．０５〜３倍程度であってもよい。
【０１１５】
また、光学フィルムの厚みは、特に制限されず、用途などに応じて適宜選択でき、例えば、５〜１０００μｍ（例えば、１０〜５００μｍ）、好ましくは２０〜３００μｍ（例えば、３０〜２５０μｍ）、さらに好ましくは４０〜２００μｍ（例えば、５０〜１５０μｍ）程度であってもよい。
【０１１６】
本発明の光学フィルム（又は前記変性グルカン誘導体）は、耐熱性に優れている。例えば、未延伸フィルムにおいて、温度（℃）を横軸、貯蔵弾性率Ｅ１（ＭＰａ）と損失弾性率Ｅ２（ＭＰａ）とを用いて、ｔａｎ（Ｅ１／Ｅ２）で表される損失正接を縦軸とするとき、損失正接が最大値（又はピークトップ）を示す温度（最大温度、ピークトップ温度）が、例えば、１２０℃以上（例えば、１２５〜２２０℃程度）、好ましくは１３０℃以上（例えば、１３５〜２００℃程度）、さらに好ましくは１４０℃以上（例えば、１４５〜１９０℃程度）、特に１５０℃以上（例えば、１５０〜１８０℃程度）である。なお、上記損失正接のピークトップ温度は、ＪＩＳ  Ｃ  ６４８１［ＤＭＡ法（引張り法）］に準じて、昇温速度５℃／分（ＪＩＳ  Ｃ  ６４８１では２℃／分）の条件下で測定される温度であり、引張り法によるガラス転移温度（又はそれに準ずる温度）として知られている。また、上記ピークトップ温度を測定する際のフィルムのサイズは特に限定されず、例えば、厚み１００μｍ（幅５ｍｍ、長さ５ｃｍ程度）のフィルムを用いてもよい。
【０１１７】
なお、光学フィルムの耐熱性は、例えば、ヒドロキシ酸成分のグラフト割合、グラフト鎖の重合度、グルカン誘導体の種類（置換度、アシル基などの置換基の種類など）などを調整することにより調整できる。
【０１１８】
また、前記光学フィルム（又は前記変性グルカン誘導体）の２０℃における貯蔵弾性率は、未延伸フィルムにおいて、例えば、１８００〜６０００ＭＰａ、好ましくは２０００〜５０００ＭＰａ、さらに好ましくは２２００〜４０００ＭＰａ程度であってもよい。
【０１１９】
本発明の光学フィルムは、延伸処理（配向処理）により簡便に光学的特性を付与でき、例えば、延伸処理（例えば、幅方向の一軸延伸処理）されたフィルムにおいて、フィルム面内のレタデーション値Ｒｅは、例えば、１０〜３５０ｎｍ、好ましくは２０〜３００ｎｍ（例えば、２５〜２８０ｎｍ）、さらに好ましくは３０〜２５０ｎｍ（例えば、３５〜２２０ｎｍ）、通常２０〜３００ｎｍ程度であってもよい。また、延伸処理されたフィルムにおいて、フィルムの厚み方向のレタデーション値Ｒｔｈは、−１５０ｎｍ〜＋５００ｎｍ（例えば、−１００ｎｍ〜＋４５０ｎｍ）、好ましくは−８０ｎｍ〜＋４００ｎｍ、さらに好ましくは−６０ｎｍ〜＋３５０ｎｍ程度であってもよい。特に、延伸処理されたフィルムにおいて、フィルムの厚み方向のレタデーション値Ｒｔｈは、−８０ｎｍ〜＋５００ｎｍ（例えば、−６０ｎｍ〜＋４５０ｎｍ）、好ましくは−５０ｎｍ〜＋４００ｎｍ、さらに好ましくは−４５ｎｍ〜＋３５０ｎｍ（例えば、−４０ｎｍ〜＋３２０ｎｍ）程度であってもよい。なお、面内のレタデーション値Ｒｅは、通常、フィルムの中央付近（又は中央部）の値であってもよい。また、レタデーション値は、延伸の有無、延伸倍率などに応じて容易に調整できる。
【０１２０】
また、前記光学フィルムでは、面内レタデーション値Ｒｅが、０〜２０ｎｍ、好ましくは０〜１５ｎｍ、さらに好ましくは０〜１０ｎｍ、特に０〜８ｎｍ程度の面内等方性の（又は面内異方性のほとんどない）フィルムとすることもできる。特に、特定の変性グルカン誘導体［例えば、平均置換度が２．８５よりも大きい（例えば、２．８６〜２．９９、好ましくは２．８７〜２．９７、さらに好ましくは２．８８〜２．９５程度）のセルロースアセテートをグルカン誘導体とする変性グルカン誘導体］でフィルムを形成することにより、光学的に等方なフィルム［例えば、面内のリタデーション値Ｒｅが０〜１０ｎｍ（例えば、０〜３ｎｍ程度）程度であり、かつ厚み方向のレタデーション値Ｒｔｈが−１０ｎｍ〜＋１０ｎｍ（例えば、−８ｎｍ〜＋８ｎｍ程度）程度の光学フィルム］を調製することもできる。このような光学的に等方性のフィルムは、前記変性グルカン誘導体が配向しやすいという点から、通常、前記変性グルカン誘導体を含むドープを用いた溶液流延法により得られる未延伸フィルムの形態である場合が多い。
【０１２１】
なお、フィルムのレタデーション値（面内のレタデーション値Ｒｅ、厚み方向のレタデーション値Ｒｔｈ）は、遅相軸方向の屈折率、進相軸方向の屈折率、および厚み方向の屈折率を測定し、これらの屈折率の値から、下記式で定義される式に基づいてそれぞれ算出できる。
【０１２２】
Ｒｅ＝（ｎｘ−ｎｙ）×ｄ
Ｒｔｈ＝｛（ｎｘ＋ｎｙ）／２−ｎｚ｝×ｄ
（式中、ｎｘはフィルム面内の遅相軸方向の屈折率、ｎｙはフィルム面内の進相軸方向の屈折率、ｎｚはフィルムの厚み方向の屈折率、ｄはフィルムの厚みを示す。）
なお、上記レタデーション値は、通常、可塑剤を含まないフィルムのレタデーション値であってもよい。
【０１２３】
本発明の光学フィルムは、前記変性グルカン誘導体で構成されており、耐熱性に優れているためか、光学的特性の耐熱安定性に優れており、例えば、延伸倍率１．５倍のフィルム（例えば、一軸延伸フィルム）において、８０℃で５００時間加熱処理したとき、加熱処理前後の面内レタデーション値Ｒｅの変化（加熱処理前のフィルムのＲｅをＲｅ１、加熱処理後のフィルムのＲｅをＲｅ２とするとき、（Ｒｅ２−Ｒｅ１）又はその絶対値）が、通常１０ｎｍ以下（例えば、０又は検出限界〜９ｎｍ程度）、好ましくは８ｎｍ以下（例えば、０〜６ｎｍ程度）、さらに好ましくは５ｎｍ以下（例えば、０〜４ｎｍ程度）、特に３ｎｍ以下（例えば、０〜２ｎｍ程度）であり、通常、ほぼ０ｎｍ（例えば、０〜１ｎｍ程度）である。
【０１２４】
また、本発明の光学フィルムは、光学的特性の湿度安定性に優れ、例えば、延伸倍率１．５倍のフィルムにおいて、２３℃および相対湿度３０％で２４時間処理（又は放置又は静置）した後の面内レタデーション値をＲｅ（３０）とし、この処理（又は放置又は静置）後、さらに２３℃および相対湿度８０％で２４時間加湿処理した後の面内レタデーション値をＲｅ（８０）とするとき、ΔＲｅ＝Ｒｅ（３０）−Ｒｅ（８０）の値（負の値であるときは絶対値）が、５０ｎｍ以下（例えば、０又は検出限界〜４０ｎｍ）、好ましくは３０ｎｍ以下（例えば、０．１〜２５ｎｍ）、さらに好ましくは２０ｎｍ以下（例えば、０．３〜１５ｎｍ）、特に１０ｎｍ以下（例えば、０．５〜５ｎｍ）である。
【０１２５】
本発明の光学フィルムは、前記変性グルカン誘導体が配向しやすいためか、延伸処理（又は配向処理）により、耐熱性や弾性率が大きく向上するという特性を有している。そのため、延伸フィルム（又は配向フィルム）は、これらの特性に優れ、用途に応じて好適に使用できる。例えば、延伸倍率１．５倍の延伸フィルムにおける前記損失正接のピークトップ温度は、延伸前のフィルム（未延伸フィルム）における損失正接のピークトップ温度よりも、例えば、５℃以上（例えば、６〜３０℃）、好ましくは７℃以上（例えば、７〜２５℃）、さらに好ましくは８℃以上（例えば、８〜２０℃）程度高い（すなわち延伸により高耐熱化することができる）。また、延伸倍率１．５倍の延伸フィルムの２０℃における貯蔵弾性率は、延伸前のフィルム（未延伸フィルム）の２０℃における貯蔵弾性率よりも、例えば、１５００ＭＰａ以上（例えば、１７００〜５０００ＭＰａ）、好ましくは１８００ＭＰａ以上（例えば、１９００〜４０００ＭＰａ）、さらに好ましくは２０００ＭＰａ以上（例えば、２１００〜３７００ＭＰａ）程度高い（すなわち延伸により高弾性化することができる）。
【０１２６】
なお、延伸フィルムの前記損失正接のピークトップ温度は、延伸倍率１．５倍の延伸フィルムにおいて、例えば、１３５℃以上（例えば、１４０〜２３０℃程度）、好ましくは１４５℃以上（例えば、１５０〜２１０℃程度）、さらに好ましくは１５５℃以上（例えば、１６０〜２００℃程度）、特に１６５℃以上（例えば、１６５〜１９０℃程度）である。また、延伸フィルムの２０℃における貯蔵弾性率は、延伸倍率１．５倍の延伸フィルムにおいて、例えば、４０００〜９０００ＭＰａ、好ましくは４２００〜８５００ＭＰａ、さらに好ましくは４５００〜８０００ＭＰａ程度である。
【０１２７】
本発明の光学フィルム（又は光学フィルムを構成する変性グルカン誘導体）は、光学用途として十分使用に耐えうる比較的小さい光弾性係数を有している。例えば、前記光学フィルム（又は変性グルカン誘導体）の光弾性係数は、８×１０−１２〜２０×１０−１２Ｐａ−１、好ましくは９×１０−１２〜１８×１０−１２Ｐａ−１、さらに好ましくは１０×１０−１２〜１６×１０−１２Ｐａ−１程度である。そして、本発明の光学フィルム（又は光学フィルムを構成する変性グルカン誘導体）は、延伸速度の変化による複屈折の変化が少ない（換言すれば、延伸速度の変化に対する複屈折の変化が鈍感である）という特性を有する。そのため、本発明では、延伸速度を高いレベルに調整しなくても、所望の複屈折率を有する光学フィルム（延伸フィルム）を効率よく得ることができる。例えば、延伸倍率１．５倍のフィルムを、５０％／分の延伸速度で得た場合の面内の複屈折をＮｘｙ（５０）とし、２００％／分の延伸速度で得た場合の面内の複屈折をＮｘｙ（２００）とするとき、Ｎｘｙ（２００）−Ｎｘｙ（５０）の値（負の値であるときは絶対値）は、例えば、０〜２０×１０−５、好ましくは０．１×１０−５〜１０×１０−５、さらに好ましくは０．５×１０−５〜５×１０−５程度である。
【０１２８】
また、本発明の光学フィルムは、前記のように、特にグラフト鎖がラクトン成分（例えば、ラクトン）由来のグラフト鎖（例えば、ポリカプロラクトン鎖など）である場合、変性グルカン誘導体のガラス域からゴム域に転移するいわゆる転移域における貯蔵弾性率の温度依存性が低いためか、成形温度（延伸温度）を精密に調整しなくても光学的特性を付与できる。すなわち、通常のグルカン誘導体（セルロースアセテートプロピオネート、セルロースアセテートブチレートなど）などでは、レタデーション値のような光学的特性は成形温度（延伸温度）に依存して敏感に変化しやすく、所望の光学的特性を得るためには精密な条件でフィルムを調製する必要があるが、本発明のフィルムは、比較的広い延伸温度範囲で延伸しても、光学的特性の変化が小さく、安定して所望の光学的特性を付与できる。
【０１２９】
例えば、本発明のフィルムにおいて、同一の延伸倍率で、フィルム（未延伸フィルム）の延伸温度を所定の温度Ｂ〜Ｂ＋２０（℃）まで変化させたとき、（i）面内レタデーション値Ｒｅの最大値と最小値との差（ΔＲｅ）、は、例えば、０〜２０ｎｍ、好ましくは０．５〜１５ｎｍ、さらに好ましくは１〜１０ｎｍ（例えば、１〜８ｎｍ）程度であり、かつ（ii）厚み方向のレタデーション値Ｒｔｈの最大値と最小値との差（ΔＲｔｈ）、は、例えば、０〜３５ｎｍ、好ましくは１〜３０ｎｍ（例えば、１．５〜２５ｎｍ）、さらに好ましくは２〜２０ｎｍ（例えば、３〜１５ｎｍ）、通常２．５〜１０ｎｍ程度であり、２０℃もの広い延伸温度範囲で延伸してもレタデーション値の変化が著しく小さい。なお、延伸温度（Ｂ〜Ｂ＋２０℃）は、変性グルカン誘導体のガラス転移温度に応じて、適宜選択できる。
【０１３０】
本発明の光学フィルムは、透明性にも優れている。例えば、前記光学フィルムのイエローネスインデックス（ＹＩ）値は、例えば、２以下（例えば、０〜１．５）、好ましくは１以下（例えば、０．０５〜０．８）、さらに好ましくは０．７以下（例えば、０．１〜０．６）であってもよい。
【０１３１】
なお、このような着色が著しく抑制されているフィルムは、前記変性グルカン誘導体が着色しやすいという観点から、通常、前記変性グルカン誘導体を含むドープを用いた溶液流延法により得られるフィルム（未延伸又は延伸フィルム）である場合が多い。
【０１３２】
また、前記光学フィルムのヘーズは、例えば、０〜０．８％、好ましくは０．０５〜０．６％、さらに好ましくは０．１〜０．５５％程度であってもよい。さらに、前記光学フィルムの全光線透過率は、例えば、９０％以上（例えば、９０．５〜９９．５％）、好ましくは９１％以上（例えば、９２〜９９％）であってもよい。
【０１３３】
本発明の光学フィルムは、靱性においても優れている。例えば、前記光学フィルムは、以下の条件下で測定される屈曲回数（折り曲げ回数、ＭＩＴ屈曲回数）が、通常１００回以上（例えば、１１０〜３５０回）、好ましくは１２０回以上（例えば、１２５〜３００回）、さらに好ましくは１３０回以上（例えば、１３５〜２７０回）である。
【０１３４】
幅１０ｍｍおよび厚み１００±５μｍの未延伸フィルムにおいて、２０℃、相対湿度５０％雰囲気下で、耐揉疲労試験機Ｄ型により、ＪＩＳ  Ｐ  ８１１５に準じ、折り曲げ部曲率半径０．３８ｍｍ、重り重量２５０ｇおよび折り曲げ速度１７５ｃｐｍの条件で、左右に各１３５°往復させて折り曲げたとき、フィルムが切断するまでの屈曲回数（折り曲げ回数）。
【０１３５】
なお、上記屈曲回数は、上記フィルムとして測定したときの屈曲回数であって、本発明のフィルムが、幅１０ｍｍおよび厚み１００±５μｍの未延伸フィルムに特定されるわけではない。
【０１３６】
（光学フィルムの製造方法）
光学フィルムは、慣用の方法でフィルム又はシート成形し、得られたフィルム又はシートを延伸（又は配向処理）することなく製造してもよく、延伸（又は配向処理）することにより製造してもよい。フィルム成形には、押し出し成形、ブロー成形などの溶融成形法（溶融製膜法）を利用してもよく、流延成形法（流延製膜法、溶液流延法）を利用してもよい。透明性に優れたフィルムや光学的に等方性のフィルムを成形するためには、通常、流延成形法を好適に利用できる。
【０１３７】
溶融成形法では、押出機を用いて前記変性グルカン誘導体単独又は変性グルカン誘導体を含む組成物を溶融してダイのスリットからフィルム状に押出成形し、冷却することによりフィルム又はシートを調製し、このフィルム又はシートを延伸（又は配向処理）するか又は延伸することなく、光学フィルムを得ることができる。溶融成形法ではＴダイを利用して押し出し成形する場合が多い。なお、溶融製膜法では、ダイからの溶融フィルム又はシートの引き取りによりフィルム又はシートを配向させることもできる。本明細書では、このような配向も延伸の概念に含めることができる。
【０１３８】
流延成形法では、前記変性グルカン誘導体を含むドープを流延成形してフィルム又はシートを調製し、このフィルム又はシートを延伸（又は配向処理）するか又は延伸することなく、光学フィルムを得ることができる。なお、前記のように、光学的等方性のフィルムは、通常延伸することなく光学フィルムを得る場合が多い。前記ドープは、前記変性グルカン誘導体と、溶媒（この変性グルカン誘導体を可溶な溶媒）とで構成できる。
【０１３９】
溶媒としては、ハロゲン系有機溶媒（特に塩素系有機溶媒）であってもよく、非ハロゲン系有機溶媒（特に非塩素系有機溶媒）であってもよい。溶媒は、単独で又は２種以上組み合わせてもよく、例えば、塩素系有機溶媒と非塩素系有機溶媒とを組み合わせてもよい。ハロゲン系有機溶媒（特に塩素系有機溶媒）としては、ジクロロメタン、クロロホルム、トリクロロエチレンなどのハロゲン化炭化水素類（特に塩素化炭化水素類）などが挙げられる。非ハロゲン系有機溶媒（特に非塩素系有機溶媒）としては、例えば、エステル類（酢酸メチル、酢酸エチル、酢酸アミル、酢酸ブチルなどの酢酸エステル類など）、ケトン類（アセトン、メチルエチルケトン、メチルイソブチルケトンなどのジアルキルケトン類、シクロヘキサノンなど）、エーテル類（ジエチルエーテルなどの鎖状エーテル類、ジオキサン、テトラヒドロフランなどの環状エーテル類など）、アルコール類（例えば、メタノール、エタノール、イソプロパノール、ｎ−ブタノールなどのＣ１−４アルカノール類）などが例示できる。前記変性グルカン誘導体は、セルローストリアセテートと比べて、塩化メチレンのような特定の溶媒だけでなく、非塩素系溶媒（アセトン、メチルエチルケトン、テトラヒドロフラン）などの幅広い溶剤に溶解性を示す。また、非塩素系溶剤にも溶解性を示すため、環境や経済性の側面からも優位である。
【０１４０】
ドープ中の変性グルカン誘導体の濃度は、例えば、５〜３０重量％、好ましくは１０〜２５重量％程度であってもよい。なお、ドープは、さらに必要に応じて、前記例示の添加剤（レタデーション調整剤など）などの他の成分を含んでいてもよい。
【０１４１】
なお、ドープは、慣用の方法、例えば、高温溶解法、冷却溶解法などを利用して調製できる。また、高品質フィルム（液晶表示装置用フィルムなど）を得るため、ドープはさらに濾過処理してもよい。
【０１４２】
そして、前記ドープを、平滑面を有する剥離性支持体（金属ドラムなど）に流延し、ドープの塗膜中の溶媒を少なくとも部分的に除去し、前記支持体から剥離することにより溶媒を含んでいてもよいフィルム又はシートを得ることができる。支持体の表面は、通常、鏡面仕上げされ、平滑である場合が多い。
【０１４３】
フィルム又はシートの延伸操作は、例えば、機械方向又は縦方向（ＭＤ方向）に延伸してもよく、幅方向（ＴＤ方向）に延伸してもよく、ＭＤ方向及びＴＤ方向に延伸してもよい。延伸は、変性グルカン誘導体のガラス転移温度以上の温度で行うことができ、通常、所定温度（例えば、ガラス転移温度＋３０℃、好ましくはガラス転移温度＋２０℃、さらに好ましくはガラス転移温度＋１０℃程度）以下の温度で行うことができる。なお、流延成形法では、フィルム又はシートの延伸操作は、フィルム又はシートから溶媒を除去した後で行われる。
【産業上の利用可能性】
【０１４４】
本発明の光学フィルムは、耐熱性の他、前記のように、光学的特性の耐熱・湿度安定性、透明性など、種々の特性において優れている。特に、本発明の光学フィルムは、変性グルカン誘導体で構成されているにもかかわらず、光学的特性などの種々の特性においてセルローストリアセテートフィルムと同レベルかもしくはさらに優れた特性を有しており、極めて利用価値が高い。このような光学フィルムとしては、付与する光学的特性に応じて、例えば、カラーフィルタ、写真感光材料の基材フィルム、表示装置用フィルム（例えば、液晶表示装置用光学補償フィルムなどの光学補償フィルム）、位相差フィルム、保護フィルム（偏光板用保護フィルムなど）、反射防止フィルムの基材フィルムなどが挙げられる。
【実施例】
【０１４５】
以下に、実施例に基づいて本発明をより詳細に説明するが、本発明はこれらの実施例により限定されるものではない。
【０１４６】
なお、実施例において、各種特性は以下のようにして測定した。
【０１４７】
（貯蔵弾性率、損失正接）
得られた未延伸、延伸フィルムについて、動的粘弾性測定装置（ティー・エイ・インスツルメント・ジャパン（株）、ＲＳＡ−ＩＩＩ）を用いて、昇温速度５℃／分および角周波数６２．８ｒａｄ／秒の条件下で、横軸を温度（単位：℃）、縦軸を変性グルカン誘導体の貯蔵弾性率（Ｅ’）（単位：ＭＰａ）、損失弾性率（Ｅ’’）とする粘弾性曲線を測定した。さらに、ｔａｎδ＝Ｅ’’／Ｅ’の関係を利用し、フィルムの損失正接（ｔａｎδ）の温度依存性曲線を得た。なお、動的粘弾性は、フィルムを、２３℃、相対湿度５０％の恒温恒湿室で４８時間放置して調湿し、同環境下で測定した。
【０１４８】
（レタデーション値、光弾性係数）
楕円偏光測定装置（王子計測機器（株）製、「ＫＯＢＲＡ−ＷＰＲ」）を用いて、波長５９０ｎｍにおいて、得られたフィルム（延伸前のフィルム、延伸後のフィルム）の３次元屈折率測定を行い、遅相軸方向の屈折率ｎｘ、進相軸方向の屈折率ｎｙ、および厚み方向の屈折率ｎｚを求め、これらの値から、フィルムの面内のレタデーション値Ｒｅ、およびフィルムの厚み方向のレタデーション値Ｒｔｈを、下記式で定義される式に基づいて算出した。なお、面内のレタデーション値Ｒｅは、フィルムの中央付近の値である。
【０１４９】
Ｒｅ＝｜ｎｘ−ｎｙ｜×ｄ
Ｒｔｈ＝｛（ｎｘ＋ｎｙ）／２−ｎｚ｝×ｄ
（式中、ｎｘはフィルム面内の遅相軸方向の屈折率、ｎｙはフィルム面内の進相軸方向の屈折率、ｎｚはフィルムの厚み方向の屈折率、ｄはフィルムの厚みを示す）
また、光弾性係数は、延伸前のフィルムに荷重を加え、フィルムの面内のレタデーション値Ｒｅを測定し、この値Ｒｅをフィルム厚みｄで割って、Δｎ＝Ｒｅ／ｄを求める。そして、加える荷重を変化させながら、Ｒｅを測定し、Δｎを算出する。得られたデータより、荷重対Δｎ曲線を作成し、その傾きを光弾性係数とした。レタデーションの測定には上記ＫＯＢＲＡ−ＷＰＲを用いた。
【０１５０】
（レタデーション耐湿性）
延伸したフィルムのＲｅの湿度による変化の評価をおこなった。まず、１．５倍延伸したフィルムサンプルを２３℃において相対湿度３０％の恒温恒湿槽で２４時間放置後、調湿されたサンプルのＲｅを測定する。その後、同フィルムサンプルを２３℃において相対湿度８０％の恒温恒湿槽で２４時間放置後、調湿されたサンプルのＲｅを測定する。相対湿度３０％における面内のレタデーション値をＲｅ（３０）、相対湿度８０％における面内のレタデーション値をＲｅ（８０）としたとき、フィルムのＲｅの耐湿性はΔＲｅ＝Ｒｅ（３０）−Ｒｅ（８０）で表わされ、ΔＲｅの値が小さいほど耐湿性に優れている。
【０１５１】
（レタデーション耐熱性）
延伸したフィルムのＲｅの耐熱性に対する評価をおこなった。１．５倍延伸したフィルムサンプルを８０℃に設定した恒温槽に５００時間アニール後、フィルムのＲｅを測定した。
【０１５２】
（複屈折）
フィルム面内のレタデーションＲｅを測定し、これを厚みｄで割って、複屈折Δｎ＝Ｒｅ／ｄを求めた。レタデーションの測定には楕円偏光測定装置（王子計測機器（株）製、「ＫＯＢＲＡ−ＷＰＲ」）を用いた。
【０１５３】
（屈折率）
得られたフィルムを、２３℃、相対湿度５０％の恒温、恒湿室で４８時間放置し、同環境下で、アッベ屈折計（（株）アタゴ製、「２Ｔ」）を用い、ＪＩＳ  Ｋ７１４２に準じて、屈折率を測定した。
【０１５４】
（ヘーズ）
得られたフィルムを、２３℃、相対湿度５０％の恒温、恒湿室で４８時間放置し、同環境下で、濁度計（日本電色工業（株）、「ＮＤＨ５０００Ｗ」）を用い、ＪＩＳ  Ｋ７１３６に準じて、ヘーズを測定した。
【０１５５】
（全光線透過率）
得られたフィルムを、２３℃、相対湿度５０％の恒温、恒湿室で４８時間放置し、濁度計（日本電色工業（株）、「ＮＤＨ５０００Ｗ」）を用い、ＪＩＳ  Ｋ７３６１−１に準じて、全光線透過率を測定した。
【０１５６】
（イエローネスインデックス（ＹＩ）値）
得られたフィルム（未延伸フィルム）を、ＹＩ値を、ＪＩＳ  Ｋ  ７１０５に準じて、色差計（日本電色工業（株）製、ＮＤＪ３００Ａ）を用いて測定した。
【０１５７】
（折り曲げ試験）
フィルム（幅１０ｍｍおよび厚み１００μｍの未延伸フィルム）を、２０℃、相対湿度５０％雰囲気下で、耐揉疲労試験機（東洋精機（株）製；ＦＯＬＤＩＮＧ  ＥＮＤＵＲＡＮＣＥ  ＴＥＳＴＥＲ）Ｄ型により、ＪＩＳ  Ｐ  ８１１５に準じ、折り曲げ部曲率半径０．３８ｍｍ、重り重量２５０ｇおよび折り曲げ速度１７５ｃｐｍの条件で、左右に各１３５°往復させて折り曲げたとき、フィルムが切断するまでの屈曲回数（折り曲げ回数）を測定した。そして、同一（同一成分）のフィルム５枚について、この屈曲回数を測定し、これらの屈曲回数の平均値を屈曲回数（折り曲げ回数）とした。
【０１５８】
（合成例１）
撹拌機、いかり型撹拌翼を備えた反応器に酢酸セルロース（ダイセル化学工業（株）製、Ｌ−２０、平均置換度２．４１）７０重量部を加え、１１０℃、４時間、４Ｔｏｒｒで減圧乾燥した。減圧乾燥後の酢酸セルロースの一部を抜き取って水分を確認すると０．０７重量％であった。その後、系を乾燥窒素によりパージし、還流冷却管を取り付け、事前に乾燥、蒸留したε−カプロラクトン３０重量部、事前に乾燥、蒸留したシクロヘキサノン（ＡＮＯＮ）６７重量部を加えて１５０℃に加熱、撹拌して酢酸セルロースを均一に溶解させた。この反応系中の水分含量は、０．０３重量％であった。この混合液にモノブチルスズトリオクチレート０．２５重量部を添加し、１６０℃で２時間撹拌しながら加熱した。その後、反応混合液を室温まで冷却し反応を終結させ反応生成物を得た。さらに、クロロホルム９０重量部に対して反応混合液１０重量部を混合（溶解）した後、大過剰のメタノール９００重量部中にゆっくりと滴下し、沈殿した沈殿物（グラフト体）を濾別することによって、ε−カプロラクトンの単独重合体を除去した。さらに、６０℃で５時間以上加熱乾燥し、ε−カプロラクトンがセルロースアセテートにグラフトしたグラフト体（セルロースアセテート−カプロラクトングラフト共重合体）を得た。
【０１５９】
そして、得られたグラフト体の一次構造を分析した。その結果、グルコース単位１モルあたりにグラフトしたε−カプロラクトンの平均モル数（ＭＳ）は０．７１、グラフト鎖（グラフトしたカプロラクトン）の平均置換度（ＤＳ）は０．１３、グラフト鎖のε−カプロラクトンの平均重合度（ＤＰｎ）は５．４であった。これらの特性値は１Ｈ−ＮＭＲ測定により求めた。
【０１６０】
（実施例１）
合成例１で得られたグラフト体１５重量部、塩化メチレン７８重量部、およびメタノール７重量部を密閉容器に入れ、混合物をゆっくり撹拌しながら２４時間かけて溶解した。このドープを加圧ろ過した後、さらに２４時間静置し、ドープ中の泡を除いた。
【０１６１】
上記ドープを、ガラス板上にバーコーターを用いてドープ温度２５℃で流延した。流延したガラス板を密閉し、表面を均一にする（レベリングする）ために２分間静置した。レベリング後、４０℃の温風乾燥機で２０分間乾燥させた後、ガラス板からフィルムを剥離した。次いでフィルムをステンレス製の枠に支持し、１００℃の温風乾燥機で２０分間乾燥させて膜厚１１０μｍのフィルムを得た。この未延伸フィルムの幅方向の動的粘弾性を測定したところ２０℃における貯蔵弾性率が２４９０ＭＰａ、ｔａｎδのピークトップが１５３℃であった。また、得られた未延伸フィルムのＲｅは５ｎｍであり、Ｒｔｈは１８０ｎｍであった。さらに、得られた未延伸フィルムのＹＩ値は０．３、光弾性係数は１５×１０−１２Ｐａ−１、全光線透過率は９２．６％、屈折率は１．４８、ヘーズは０．４％であった。透明性に優れ、面内異方性の殆どないフィルムが得られた。
【０１６２】
上記未延伸フィルムを、引張り試験機（オリエンテック（株）製、「ＵＣＴ−５Ｔ」）および環境ユニット（オリエンテック（株）製、「ＴＬＦ−Ｕ３」）を用いて、１５５℃で幅方向に１００％／分の速度で１．５倍延伸させた。延伸フィルムの厚みは１００μｍで２３℃、５０％相対湿度に調湿したときのＲｅは１７５ｎｍ、Ｒｔｈは１７５ｎｍであった。ΔＲｅは１０ｎｍであり、アニール前後でＲｅ変化もなく、耐熱性も十分であった。また、延伸フィルムの幅方向（延伸方向）の動的粘弾性を測定したところ、２０℃における貯蔵弾性率が５２３０ＭＰａ、ｔａｎδのピークトップが１６８℃となっており、延伸によって高弾性率化、高耐熱化したことが分かった。
【０１６３】
また、配向複屈折の延伸速度依存性を調べるために、未延伸フィルムを上記システムを用いて、１５５℃において延伸速度を２００％／分、１００％／分、５０％／分に設定して、延伸倍率１．５倍で延伸を行ったところ面内の複屈折（Ｎｘｙ）がそれぞれ、０．００１７７（２００％／分）、０．００１７５（１００％／分）、０．００１７４（５０％／分）と安定した複屈折が得られた。
【０１６４】
さらに、前記ドープを用いて、前記と同様の方法により、膜厚１００μｍのフィルムを得た。そして、得られたフィルムに対して折り曲げ試験を行ったところ、折り曲げ回数１５５回まで耐えた。
【０１６５】
（合成例２）
撹拌機、いかり型撹拌翼を備えた反応器に酢酸セルロース（ダイセル化学工業（株）製、ＦＲＭ、平均置換度２．８０）６５重量部を加え、１１０℃、４時間、４Ｔｏｒｒで減圧乾燥した。減圧乾燥後の酢酸セルロースの一部を抜き取って水分を確認すると０．０７重量％であった。その後、系を乾燥窒素によりパージし、還流冷却管を取り付け、事前に乾燥、蒸留したε−カプロラクトン３５重量部、事前に乾燥、蒸留したシクロヘキサノン（ＡＮＯＮ）６７重量部を加えて１５０℃に加熱、撹拌して酢酸セルロースを均一に溶解させた。この反応系中の水分含量は、０．０３重量％であった。この混合液にモノブチルスズトリオクチレート０．２５重量部を添加し、１６０℃で２時間撹拌しながら加熱した。その後、反応混合液を室温まで冷却し反応を終結させ反応生成物を得た。さらに、クロロホルム９０重量部に対して反応混合液１０重量部を混合（溶解）した後、大過剰のメタノール９００重量部中にゆっくりと滴下し、沈殿した沈殿物（グラフト体）を濾別することによって、ε−カプロラクトンの単独重合体を除去した。さらに、６０℃で５時間以上加熱乾燥し、ε−カプロラクトンがセルロースアセテートにグラフトしたグラフト体（セルロースアセテート−カプロラクトングラフト共重合体）を得た。
【０１６６】
そして、得られたグラフト体の一次構造を分析した。その結果、グルコース単位１モルあたりにグラフトしたε−カプロラクトンの平均モル数（ＭＳ）は０．７６、グラフト鎖（グラフトしたカプロラクトン）の平均置換度（ＤＳ）は０．１１、グラフト鎖のε−カプロラクトンの平均重合度（ＤＰｎ）は６．７であった。これらの特性値は１Ｈ−ＮＭＲ測定により求めた。
【０１６７】
（実施例２）
合成例２で得られたグラフト体１５重量部、塩化メチレン７８重量部、およびメタノール７重量部を密閉容器に入れ、混合物をゆっくり撹拌しながら２４時間かけて溶解した。このドープを加圧ろ過した後、さらに２４時間静置し、ドープ中の泡を除いた。
【０１６８】
上記ドープを、ガラス板上にバーコーターを用いてドープ温度２５℃で流延した。流延したガラス板を密閉し、表面を均一にする（レベリングする）ために２分間静置した。レベリング後、４０℃の温風乾燥機で２０分間乾燥させた後、ガラス板からフィルムを剥離した。次いでフィルムをステンレス製の枠に支持し、１００℃の温風乾燥機で２０分間乾燥させて膜厚１０４μｍのフィルムを得た。この未延伸フィルムの幅方向の動的粘弾性を測定したところ２０℃における貯蔵弾性率が２４６０ＭＰａ、ｔａｎδのピークトップが１５５℃であった。また、得られた未延伸フィルムのＲｅは３ｎｍであり、Ｒｔｈは４０ｎｍであった。さらに、得られた未延伸フィルムのＹＩ値は０．４、光弾性係数は１３×１０−１２Ｐａ−１、全光線透過率は９２．６％、屈折率は１．４８、ヘーズは０．５％であった。透明性に優れ、面内異方性の殆どないフィルムが得られた。
【０１６９】
上記未延伸フィルムを、引張り試験機（オリエンテック（株）製、「ＵＣＴ−５Ｔ」）および環境ユニット（オリエンテック（株）製、「ＴＬＦ−Ｕ３」）を用いて、１６０℃で幅方向に１００％／分の速度で１．５倍延伸させた。延伸フィルムの厚みは９５μｍで２３℃、５０％相対湿度に調湿したときのＲｅは４８ｎｍ、Ｒｔｈは６０ｎｍであった。ΔＲｅは４ｎｍであり、アニール前後でＲｅ変化もなく、耐熱性も十分であった。また、延伸フィルムの幅方向（延伸方向）の動的粘弾性を測定したところ２０℃における貯蔵弾性率が４６４０ＭＰａ、ｔａｎδのピークトップが１７０℃となっており、延伸によって高弾性率化、高耐熱化したことが分かった。
【０１７０】
また、配向複屈折の延伸速度依存性を調べるために、未延伸フィルムを上記システムを用いて、１６０℃において延伸速度を２００％／分、１００％／分、５０％／分に設定して延伸倍率１．５倍で延伸を行ったところ面内の複屈折（Ｎｘｙ）がそれぞれ、０．０００５２（２００％／分）、０．０００５０（１００％／分）、０．０００５０（５０％／分）と安定した複屈折が得られた。
【０１７１】
さらに、前記ドープを用いて、前記と同様の方法により、膜厚１００μｍのフィルムを得た。そして、得られたフィルムに対して折り曲げ試験を行ったところ、折り曲げ回数１４０回まで耐えた。
【０１７２】
（合成例３）
撹拌機、いかり型撹拌翼を備えた反応器に酢酸セルロース（ダイセル化学工業（株）製、ＬＴ−３５、平均置換度２．９０）６０重量部を加え、１１０℃、４時間、４Ｔｏｒｒで減圧乾燥した。減圧乾燥後の酢酸セルロースの一部を抜き取って水分を確認すると０．０６重量％であった。その後、系を乾燥窒素によりパージし、還流冷却管を取り付け、事前に乾燥、蒸留したε−カプロラクトン４０重量部、事前に乾燥、蒸留したシクロヘキサノン（ＡＮＯＮ）６７重量部を加えて１５０℃に加熱、撹拌して酢酸セルロースを均一に溶解させた。この反応系中の水分含量は、０．０３重量％であった。この混合液にモノブチルスズトリオクチレート０．２５重量部を添加し、１６０℃で２時間撹拌しながら加熱した。その後、反応混合液を室温まで冷却し反応を終結させ反応生成物を得た。さらに、クロロホルム９０重量部に対して反応混合液１０重量部を混合（溶解）した後、大過剰のメタノール９００重量部中にゆっくりと滴下し、沈殿した沈殿物（グラフト体）を濾別することによって、ε−カプロラクトンの単独重合体を除去した。さらに、６０℃で５時間以上加熱乾燥し、ε−カプロラクトンがセルロースアセテートにグラフトしたグラフト体（セルロースアセテート−カプロラクトングラフト共重合体）を得た。
【０１７３】
そして、得られたグラフト体の一次構造を分析した。その結果、グルコース単位１モルあたりにグラフトしたε−カプロラクトンの平均モル数（ＭＳ）は０．７５、グラフト鎖（グラフトしたカプロラクトン）の平均置換度（ＤＳ）は０．０６、グラフト鎖のε−カプロラクトンの平均重合度（ＤＰｎ）は１２．６であった。これらの特性値は１Ｈ−ＮＭＲ測定により求めた。
【０１７４】
（実施例３）
合成例３で得られたグラフト体１５重量部、塩化メチレン７８重量部、およびメタノール７重量部を密閉容器に入れ、混合物をゆっくり撹拌しながら２４時間かけて溶解した。このドープを加圧ろ過した後、さらに２４時間静置し、ドープ中の泡を除いた。
【０１７５】
上記ドープを、ガラス板上にバーコーターを用いてドープ温度２５℃で流延した。流延したガラス板を密閉し、表面を均一にする（レベリングする）ために２分間静置した。レベリング後、４０℃の温風乾燥機で２０分間乾燥させた後、ガラス板からフィルムを剥離した。次いでフィルムをステンレス製の枠に支持し、１００℃の温風乾燥機で２０分間乾燥させて膜厚１１４μｍのフィルムを得た。この未延伸フィルムの幅方向の動的粘弾性を測定したところ２０℃における貯蔵弾性率が３５２０ＭＰａ、ｔａｎδのピークトップが１６８℃であった。また、得られた未延伸フィルムのＲｅは０ｎｍであり、Ｒｔｈは−６ｎｍであった。さらに、得られた未延伸フィルムのＹＩは０．３、光弾性係数は１１×１０−１２Ｐａ−１、全光線透過率は９２．６％、屈折率は１．４８、ヘーズは０．４％であった。透明性に優れ、面内異方性の殆どないフィルムが得られた。
【０１７６】
上記未延伸フィルムを、引張り試験機（オリエンテック（株）製、「ＵＣＴ−５Ｔ」）および環境ユニット（オリエンテック（株）製、「ＴＬＦ−Ｕ３」）を用いて、１７０℃で幅方向のみに１００％／分の速度で１．５倍延伸させた。延伸フィルムの厚みは１０５μｍで２３℃、５０％相対湿度に調湿したときのＲｅは４３ｎｍ、Ｒｔｈは−２０ｎｍであった。ΔＲｅは２ｎｍであり、アニール前後でＲｅ変化もなく、耐熱性も十分であった。また、延伸フィルムの幅方向（延伸方向）の動的粘弾性を測定したところ２０℃における貯蔵弾性率が６９１０ＭＰａ、ｔａｎδのピークトップが１７７℃と延伸によって高弾性率化、高耐熱化したことが分かった。
【０１７７】
また、配向複屈折の延伸速度依存性を調べるために、未延伸フィルムを上記システムを用いて、１７０℃において延伸速度を２００％／分、１００％／分、５０％／分に設定して延伸倍率１．５倍で延伸を行ったところ面内の複屈折（Ｎｘｙ）がそれぞれ、０．０００４２（２００％／分）、０．０００４１（１００％／分）、０．０００４０（５０％／分）と安定した複屈折が得られた。
【０１７８】
さらに、前記ドープを用いて、前記と同様の方法により、膜厚１００μｍのフィルムを得た。そして、得られたフィルムに対して折り曲げ試験を行ったところ、折り曲げ回数２３５回まで耐えた。
【０１７９】
（比較例１）
酢酸セルロース（ダイセル化学工業（株）製、ＬＴ−３５、平均置換度２．９０）１５重量部、塩化メチレン７８重量部、およびメタノール７重量部を密閉容器に入れ、混合物をゆっくり撹拌しながら２４時間かけて溶解した。このドープを加圧ろ過した後、さらに２４時間静置し、ドープ中の泡を除いた。
【０１８０】
上記ドープを、ガラス板上にバーコーターを用いてドープ温度２５℃で流延した。流延したガラス板を密閉し、表面を均一にする（レベリングする）ために２分間静置した。レベリング後、４０℃の温風乾燥機で２０分間乾燥させた後、ガラス板からフィルムを剥離した。次いでフィルムをステンレス製の枠に支持し、１００℃の温風乾燥機で２０分間乾燥させて膜厚１１５μｍのフィルムを得た。この未延伸フィルムの幅方向の動的粘弾性を測定したところ２０℃における貯蔵弾性率が４２４０ＭＰａ、ｔａｎδのピークトップが１９７℃であった。  上記未延伸フィルムを、引張り試験機（オリエンテック（株）製、「ＵＣＴ−５Ｔ」）および環境ユニット（オリエンテック（株）製、「ＴＬＦ−Ｕ３」）を用いて、２００℃で幅方向に１００％／分の速度で１．５倍延伸させた。延伸フィルムの厚みは１０７μｍで２３℃、５０％相対湿度に調湿したときのＲｅは４２ｎｍ、Ｒｔｈは−１５ｎｍであった。ΔＲｅは１０ｎｍ、アニール前後でＲｅ変化もなく、耐熱性も十分であった。また、延伸フィルムの幅方向（延伸方向）の動的粘弾性を測定したところ２０℃における貯蔵弾性率が７８３０ＭＰａ、ｔａｎδのピークトップが２０８℃と延伸によって高弾性率化、高耐熱化したことが分かった。